(57)【要約】      （修正有）【課題】幅広い波長領域における優れた透明性と適切なアルカリ加水分解性を有する高分子化合物。【解決手段】エステル部分に式Ａを有する（メタ）アクリル酸エステルモノマーと、エステル部分にフッ素原子と水酸基を有する（メタ）アクリル酸エステルモノマーとの共重合体を有する高分子化合物。2014122356.tif 000041【選択図】なし【特許請求の範囲】
【請求項１】
下記一般式（１ａ）で表される繰り返し単位と、下記一般式（ｉ）又は（ｉｉ）で表される繰り返し単位を有する高分子化合物。
【化１】
2014122356.tif 000038
（式中、Ｒ1は水素原子、メチル基又はトリフルオロメチル基を表す。Ｒ2、Ｒ3はそれぞれ独立に水素原子又は炭素数１〜２０の直鎖状、分岐状又は環状の一価炭化水素基を表し、又は、Ｒ2とＲ3は互いに結合してこれらが結合する炭素原子と共に炭素数３〜２０の炭化水素環を形成する二価の基を表す。Ｒ4は水素原子の一部がフッ素原子で置換されていてもよく、又は、メチレン基の一部が酸素原子又はカルボニル基で置換されていてもよい炭素数１〜２０の直鎖状、分岐状又は環状の一級又は二級の一価炭化水素基を表す。ｋは０又は１を示す。）
【化２】
2014122356.tif 000039
（式中、Ｒ1、Ｒ2、Ｒ3は上記の通り。Ａは炭素数１〜６の直鎖状、分岐状又は環状のアルキレン基等の二価炭化水素基を示す。）
【請求項２】
更に、下記一般式（１０ａ）〜（１０ｉ）で表される繰り返し単位のいずれか１種又は２種以上を含む請求項１記載の高分子化合物。
【化３】
2014122356.tif 000040
（式中、Ｒ1は上記と同様である。Ｒ5a及びＲ5bは水素原子、又は炭素数１〜１５の直鎖状、分岐状又は環状の一価炭化水素基であり、Ｒ5aとＲ5bは互いに結合してこれらが結合する炭素原子と共に炭素数３〜８の非芳香環を形成することもできる。Ｒ6aは水素原子、炭素数１〜１５の直鎖状、分岐状又は環状の一価炭化水素基又はフッ素化一価炭化水素基、又は酸不安定基を示し、一価炭化水素基の場合、構成する−ＣＨ2−が−Ｏ−又は−Ｃ（＝Ｏ）−に置換されていてもよい。Ｒ7a、Ｒ7b、Ｒ7cは水素原子、又は炭素数１〜１５の直鎖状、分岐状又は環状の一価炭化水素基であり、Ｒ7aとＲ7b、Ｒ7aとＲ7c、Ｒ7bとＲ7cは互いに結合してこれらが結合する炭素原子と共に炭素数３〜８の非芳香環を形成することもできる。Ｒ8aは水素原子、又は炭素数１〜１５の直鎖状、分岐状又は環状の一価炭化水素基である。Ｒ8bは炭素数１〜１５の直鎖状、分岐状又は環状の一価炭化水素基であり、Ｒ8aとＲ8bは互いに結合してこれらが結合する炭素原子と共に炭素数３〜８の非芳香環を形成することもできる。Ｒ9aは炭素数１〜１５の直鎖状、分岐状又は環状のフッ素化一価炭化水素基である。Ｒ10aは炭素数１〜１５の直鎖状、分岐状又は環状の一価炭化水素基又はフッ素化一価炭化水素基である。Ｒ11aは炭素数１〜１０の直鎖状、分岐状又は環状のフッ素化一価炭化水素基である。Ｒ12aは水素原子、又は炭素数１〜２０の直鎖状、分岐状又は環状の一価炭化水素基を示し、一価炭化水素基の場合、構成する−ＣＨ2−が−Ｏ−又は−Ｃ（＝Ｏ）−に置換されていてもよい。Ａは、炭素数１〜２０の直鎖状、分岐状又は環状の（ｋ2＋１）価の炭化水素基又はフッ素化炭化水素基である。ｋ2は１、２又は３を示し、ｋ1は０又は１を示す。）
【発明の詳細な説明】
【技術分野】
【０００１】
本発明は、含フッ素エステル型高分子化合物に関する。この高分子化合物は可視光から波長２００ｎｍ以下までの幅広い波長領域において優れた透明性を有し、また適切なアルカリ加水分解性を有することから、光機能性材料、コーティング材料等の原料として有用である。
更に、上記高分子化合物は構造の選択により撥水性、滑水性、表面偏在性など各種性能の調整が可能であることから、例えばフォトレジスト用添加剤又は保護膜材料等の水液浸ＡｒＦレーザー露光リソグラフィー材料を構成するポリマーとして特に有用である。
【背景技術】
【０００２】
近年、ＬＳＩの高集積化と高速度化に伴い、パターンルールの微細化が急速に進んでいる。その背景には露光光源の短波長化があり、例えば水銀灯のｉ線（３６５ｎｍ）からＫｒＦエキシマレーザー（２４８ｎｍ）への短波長化により６４Ｍビット（加工寸法が０．２５μｍ以下）のＤＲＡＭ（ダイナミック・ランダム・アクセス・メモリー）の量産が可能になった。更に集積度２５６Ｍ及び１Ｇ以上のＤＲＡＭ製造を実現するため、ＡｒＦエキシマレーザー（１９３ｎｍ）を用いたリソグラフィーが本格的に検討され、高ＮＡのレンズ（ＮＡ≧０．９）と組み合わせることにより６５ｎｍノードのデバイスの量産が可能となった。その次の４５ｎｍノードのデバイス製作には波長１５７ｎｍのＦ2レーザーの利用が候補に挙げられたが、コスト面でのデメリットに加え、レジストの性能不足等に代表される多くの問題により適用が先送りされた。そして、Ｆ2リソグラフィーの代替として提案されたのがＡｒＦ液浸リソグラフィーであり、現在、集中的に開発が行われている（非特許文献１：Ｐｒｏｃ．ＳＰＩＥ．Ｖｏｌ．４６９０、ｘｘｉｘ（２００２））。
【０００３】
ＡｒＦ液浸リソグラフィーでは投影レンズとウエハーの間に水を含浸させ、水を介してＡｒＦエキシマレーザーを照射する。１９３ｎｍにおける水の屈折率は１．４４であるため、ＮＡが１．０以上のレンズを使ってもパターン形成が可能になり、理論上はＮＡを１．４４にまで上げることができる。ＮＡの向上分だけ解像力が向上し、ＮＡが１．２以上のレンズと強い超解像技術の組み合わせで４５ｎｍノードの可能性が示唆されている（非特許文献２：Ｐｒｏｃ．ＳＰＩＥ．Ｖｏｌ．５０４０、ｐ７２４（２００３））。
【０００４】
しかし、レジスト膜上に水が存在した状態で露光を行うと、レジスト膜内で発生した酸やレジスト材料に添加されている塩基性化合物の一部が水層に溶出し、その結果としてパターンの形状変化やパターン倒れが発生する可能性がある。また、レジスト膜上に残った微量の水滴がレジスト膜中に染み込むことにより欠陥が発生する可能性も指摘されている。これらの欠点を改善するため、ＡｒＦ液浸リソグラフィーではレジスト膜と水の間に含フッ素材料を用いた保護膜を設けることが提案された（非特許文献３：２ｎｄ  Ｉｍｍｅｒｓｉｏｎ  Ｗｏｒｋｓｈｏｐ：Ｒｅｓｉｓｔ  ａｎｄ  Ｃｏｖｅｒ  Ｍａｔｅｒｉａｌ  Ｉｎｖｅｓｔｉｇａｔｉｏｎ  ｆｏｒ  Ｉｍｍｅｒｓｉｏｎ  Ｌｉｔｈｏｇｒａｐｈｙ（２００３））。
【０００５】
含フッ素保護膜材料のうち、パーフルオロアルキル化合物からなる保護膜は、塗布膜厚制御のための溶媒及び露光後の保護膜の剥離にフロンが用いられている。周知の通り、フロンは環境保全の観点からその使用が問題となっている上、保護膜の塗布と剥離に専用のユニットを増設しなければならないことなどを考えると実用面での問題が大きい。
【０００６】
上記保護膜の実用面での欠点を軽減する手段として、アルカリ現像液可溶型の保護膜が提案された（特許文献１：特開２００５−２６４１３１号公報）。アルカリ可溶型保護膜は、フォトレジスト膜の現像時に同時に保護膜の剥離ができるため、専用の剥離ユニットを必要としない点では画期的である。しかし、保護膜材料の塗布用溶媒はフォトレジスト層を溶解するものは選択できないうえ、保護膜の塗布専用のユニットが必要となるなど、実用面での改善の余地は依然として残っている。
【０００７】
レジスト膜内への水の浸透を抑制する方法としては、疎水性含フッ素化合物をレジスト材料に添加する手法が提案されている（特許文献２：特開２００６−４８０２９号公報）。この方法はレジスト保護膜の利用に比べ保護膜の成膜と除去にかかる工程が不要である点で有利である。しかし、これらの疎水性含フッ素化合物をレジスト材料に添加すると、レジスト膜表面の接触角、特に現像後の接触角が増大し、ブロブ欠陥と呼ばれる欠陥が発生し易くなる。そこで水のバリアー性は高く保ちながら、現像後のレジスト表面の接触角を低くできるようなレジスト添加剤の開発が望まれ、また更なる性能向上のため、これらの設計思想を反映し、かつ望ましくは要求される種々の性能に応じて構造の調整が可能な新規単量体の開発が強く望まれている。
【先行技術文献】
【特許文献】
【０００８】
【特許文献１】特開２００５−２６４１３１号公報
【特許文献２】特開２００６−４８０２９号公報
【特許文献３】特開２００６−１５２２５５号公報
【非特許文献】
【０００９】
【非特許文献１】Ｐｒｏｃ．ＳＰＩＥ．Ｖｏｌ．４６９０、ｘｘｉｘ（２００２）
【非特許文献２】Ｐｒｏｃ．ＳＰＩＥ．Ｖｏｌ．５０４０、ｐ７２４（２００３）
【非特許文献３】２ｎｄ  Ｉｍｍｅｒｓｉｏｎ  Ｗｏｒｋｓｈｏｐ：Ｒｅｓｉｓｔ  ａｎｄ  Ｃｏｖｅｒ  Ｍａｔｅｒｉａｌ  Ｉｎｖｅｓｔｉｇａｔｉｏｎ  ｆｏｒ  Ｉｍｍｅｒｓｉｏｎ  Ｌｉｔｈｏｇｒａｐｈｙ（２００３）
【発明の概要】
【発明が解決しようとする課題】
【００１０】
本発明は上記事情に鑑みなされたもので、波長２００ｎｍ以下の放射線に対して優れた透明性を有し、また適切なアルカリ加水分解性を有すると共に、構造の選択により撥水性、滑水性、表面偏在性など各種性能の調整が可能であり、例えばフォトレジスト用添加剤又は保護膜材料等の水液浸ＡｒＦレーザー露光リソグラフィー材料を構成するポリマーとして特に有用な高分子化合物を提供することを目的とする。
【課題を解決するための手段】
【００１１】
本発明者らは、上記目的を達成するため鋭意検討を重ねた結果、後述の方法により、下記一般式（１）で表される含フッ素エステル型単量体が高収率かつ簡便に得られ、更にこれらの含フッ素単量体を重合して得られる重合体が適切なアルカリ加水分解性を有すると共に、構造の選択により種々の性能調整が可能であることを見出し、本発明を完成させたものである。
【００１２】
即ち、本発明は、下記に示す含フッ素エステル型高分子化合物を提供する。
請求項１：
下記一般式（１ａ）で表される繰り返し単位と、下記一般式（ｉ）又は（ｉｉ）で表される繰り返し単位を有する高分子化合物。
【化１】
2014122356.tif 000002
（式中、Ｒ1は水素原子、メチル基又はトリフルオロメチル基を表す。Ｒ2、Ｒ3はそれぞれ独立に水素原子又は炭素数１〜２０の直鎖状、分岐状又は環状の一価炭化水素基を表し、又は、Ｒ2とＲ3は互いに結合してこれらが結合する炭素原子と共に炭素数３〜２０の炭化水素環を形成する二価の基を表す。Ｒ4は水素原子の一部がフッ素原子で置換されていてもよく、又は、メチレン基の一部が酸素原子又はカルボニル基で置換されていてもよい炭素数１〜２０の直鎖状、分岐状又は環状の一級又は二級の一価炭化水素基を表す。ｋは０又は１を示す。）
【化２】
2014122356.tif 000003
（式中、Ｒ1、Ｒ2、Ｒ3は上記の通り。Ａは炭素数１〜６の直鎖状、分岐状又は環状のアルキレン基等の二価炭化水素基を示す。）
請求項２：
更に、下記一般式（１０ａ）〜（１０ｉ）で表される繰り返し単位のいずれか１種又は２種以上を含む請求項１記載の高分子化合物。
【化３】
2014122356.tif 000004
（式中、Ｒ1は上記と同様である。Ｒ5a及びＲ5bは水素原子、又は炭素数１〜１５の直鎖状、分岐状又は環状の一価炭化水素基であり、Ｒ5aとＲ5bは互いに結合してこれらが結合する炭素原子と共に炭素数３〜８の非芳香環を形成することもできる。Ｒ6aは水素原子、炭素数１〜１５の直鎖状、分岐状又は環状の一価炭化水素基又はフッ素化一価炭化水素基、又は酸不安定基を示し、一価炭化水素基の場合、構成する−ＣＨ2−が−Ｏ−又は−Ｃ（＝Ｏ）−に置換されていてもよい。Ｒ7a、Ｒ7b、Ｒ7cは水素原子、又は炭素数１〜１５の直鎖状、分岐状又は環状の一価炭化水素基であり、Ｒ7aとＲ7b、Ｒ7aとＲ7c、Ｒ7bとＲ7cは互いに結合してこれらが結合する炭素原子と共に炭素数３〜８の非芳香環を形成することもできる。Ｒ8aは水素原子、又は炭素数１〜１５の直鎖状、分岐状又は環状の一価炭化水素基である。Ｒ8bは炭素数１〜１５の直鎖状、分岐状又は環状の一価炭化水素基であり、Ｒ8aとＲ8bは互いに結合してこれらが結合する炭素原子と共に炭素数３〜８の非芳香環を形成することもできる。Ｒ9aは炭素数１〜１５の直鎖状、分岐状又は環状のフッ素化一価炭化水素基である。Ｒ10aは炭素数１〜１５の直鎖状、分岐状又は環状の一価炭化水素基又はフッ素化一価炭化水素基である。Ｒ11aは炭素数１〜１０の直鎖状、分岐状又は環状のフッ素化一価炭化水素基である。Ｒ12aは水素原子、又は炭素数１〜２０の直鎖状、分岐状又は環状の一価炭化水素基を示し、一価炭化水素基の場合、構成する−ＣＨ2−が−Ｏ−又は−Ｃ（＝Ｏ）−に置換されていてもよい。Ａは、炭素数１〜２０の直鎖状、分岐状又は環状の（ｋ2＋１）価の炭化水素基又はフッ素化炭化水素基である。ｋ2は１、２又は３を示し、ｋ1は０又は１を示す。）
【発明の効果】
【００１３】
本発明は、波長２００ｎｍ以下の放射線に対して優れた透明性を有し、また適切なアルカリ加水分解性を有すると共に、構造の選択により撥水性、滑水性、表面偏在性など各種性能の調整が可能で、例えばフォトレジスト用添加剤又は保護膜材料等の水液浸ＡｒＦレーザー露光リソグラフィー材料を構成する高分子化合物を提供する。
【発明を実施するための形態】
【００１４】
以下、本発明の実施の形態を詳細に説明するが、本発明はこれらに限定されるものではない。
本発明の含フッ素エステル型単量体は、下記一般式（１）で表されるものである。
【化４】
2014122356.tif 000005
（式中、Ｒ1は水素原子、メチル基又はトリフルオロメチル基を表す。Ｒ2、Ｒ3はそれぞれ独立に水素原子又は炭素数１〜２０の直鎖状、分岐状又は環状の一価炭化水素基を表し、又は、Ｒ2とＲ3は互いに結合してこれらが結合する炭素原子と共に炭素数３〜２０の炭化水素環を形成する二価の基を表す。Ｒ4は水素原子の一部がフッ素原子で置換されていてもよく、又は、メチレン基の一部が酸素原子又はカルボニル基で置換されていてもよい炭素数１〜２０の直鎖状、分岐状又は環状の一級又は二級の一価炭化水素基を表す。ｋは０又は１を示す。）
【００１５】
Ｒ2、Ｒ3の炭素数１〜２０の直鎖状、分岐状又は環状の一価炭化水素基として具体的には、メチル基、エチル基、プロピル基、イソプロピル基、ｎ−ブチル基、イソブチル基、ｓｅｃ−ブチル基、ｔｅｒｔ−ブチル基、ｎ−ペンチル基、イソペンチル基、ｔｅｒｔ−ペンチル基、ｎ−ヘキシル基、ｎ−ヘプチル基、ｎ−オクチル基、ｎ−ノニル基、ｎ−デシル基、シクロプロピル基、シクロブチル基、シクロペンチル基、シクロペンチルメチル基、シクロペンチルエチル基、シクロペンチルブチル基、シクロヘキシル基、シクロヘキシルメチル基、シクロヘキシルエチル基、シクロヘキシルブチル基、メチルシクロヘキシルメチル基、エチルシクロヘキシルメチル基、エチルシクロヘキシルエチル基、ビシクロ［２．２．１］ヘプチル基、ビシクロ［２．２．１］ヘプチルメチル基、ビシクロ［２．２．１］ヘプチルエチル基、ビシクロ［２．２．１］ヘプチルブチル基、メチルビシクロ［２．２．１］ヘプチルメチル基、エチルビシクロ［２．２．１］ヘプチルメチル基、エチルビシクロ［２．２．１］ヘプチルエチル基、ビシクロ［２．２．２］オクチル基、ビシクロ［２．２．２］オクチルメチル基、ビシクロ［２．２．２］オクチルエチル基、ビシクロ［２．２．２］オクチルブチル基、メチルビシクロ［２．２．２］オクチルメチル基、エチルビシクロ［２．２．２］オクチルメチル基、エチルビシクロ［２．２．２］オクチルエチル基、トリシクロ［５．２．１．０2,6］デシル基、トリシクロ［５．２．１．０2,6］デシルメチル基、トリシクロ［５．２．１．０2,6］デシルエチル基、トリシクロ［５．２．１．０2,6］デシルブチル基、メチルトリシクロ［５．２．１．０2,6］デシルメチル基、エチルトリシクロ［５．２．１．０2,6］デシルメチル基、エチルトリシクロ［５．２．１．０2,6］デシルエチル基、アダマンチル基、アダマンチルメチル基、アダマンチルエチル基、アダマンチルブチル基、メチルアダマンチルメチル基、エチルアダマンチルメチル基、エチルアダマンチルエチル基、テトラシクロ［４．４．０．１2,5．１7,10］ドデシル基、テトラシクロ［４．４．０．１2,5．１7,10］ドデシルメチル基、テトラシクロ［４．４．０．１2,5．１7,10］ドデシルエチル基、テトラシクロ［４．４．０．１2,5．１7,10］ドデシルブチル基、メチルテトラシクロ［４．４．０．１2,5．１7,10］ドデシルメチル基、エチルテトラシクロ［４．４．０．１2,5．１7,10］ドデシルメチル基、エチルテトラシクロ［４．４．０．１2,5．１7,10］ドデシルエチル基、フェニル基、トリル基、ナフチル基等の直鎖状、分岐状又は環状のアルキル基、アリール基等の一価炭化水素基を例示できる。また、これらの基中に脂肪族不飽和結合を含んでもよく、従ってアルケニル基、アルキニル基でもよい。
【００１６】
Ｒ2、Ｒ3が互いに結合してこれらが結合する炭素原子と共に炭素数３〜２０の炭化水素環を形成してもよく、この場合の形成される炭化水素環として、シクロプロパン、シクロブタン、シクロペンタン、シクロヘキサン、ビシクロ［２．２．１］ヘプタン、ビシクロ［２．２．２］オクタン、トリシクロ［５．２．１．０2,6］デカン、アダマンタン、テトラシクロ［４．４．０．１2,5．１7,10］ドデカン等の炭素数３〜２０の脂環式炭化水素が例示でき、これらを含む縮合環でもよく、これらの脂環式炭化水素の水素原子の一部が直鎖状、分岐状又は環状のアルキル基等の一価炭化水素基に置換されていてもよく、また、これらの基中に不飽和結合を含んでもよい。
【００１７】
Ｒ4は水素原子の一部がフッ素原子で置換されていてもよく、又は、メチレン基の一部が酸素原子又はカルボニル基で置換されていてもよい炭素数１〜２０の直鎖状、分岐状又は環状の一級又は二級の一価炭化水素基である。具体的には、メチル基、エチル基、プロピル基、イソプロピル基、ｎ−ブチル基、イソブチル基、ｓｅｃ−ブチル基、ｎ−ペンチル基、イソペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基、シクロプロピル基、シクロブチル基、シクロペンチル基、シクロペンチルメチル基、シクロペンチルエチル基、シクロペンチルブチル基、シクロヘキシル基、シクロヘキシルメチル基、シクロヘキシルエチル基、シクロヘキシルブチル基、シクロヘキシルペンチル基、シクロヘキシルへキシル基、シクロヘキシルヘプチル基、シクロヘキシルオクチル基、シクロヘキシルノニル基、シクロヘキシルデシル基、メチルシクロヘキシルメチル基、エチルシクロヘキシルメチル基、エチルシクロヘキシルエチル基、ブチルシクロへキシルブチル基、ペンチルシクロヘキシルペンチル基、ヘキシルシクロヘキシルヘキシル基、ヘプチルシクロヘキシルヘプチル基、ビシクロ［２．２．１］ヘプチル基、ビシクロ［２．２．１］ヘプチルメチル基、ビシクロ［２．２．１］ヘプチルエチル基、ビシクロ［２．２．１］ヘプチルブチル基、メチルビシクロ［２．２．１］ヘプチルメチル基、エチルビシクロ［２．２．１］ヘプチルメチル基、エチルビシクロ［２．２．１］ヘプチルエチル基、ビシクロ［２．２．２］オクチル基、ビシクロ［２．２．２］オクチルメチル基、ビシクロ［２．２．２］オクチルエチル基、ビシクロ［２．２．２］オクチルブチル基、メチルビシクロ［２．２．２］オクチルメチル基、エチルビシクロ［２．２．２］オクチルメチル基、エチルビシクロ［２．２．２］オクチルエチル基、８−トリシクロ［５．２．１．０2,6］デシル基、トリシクロ［５．２．１．０2,6］デシルメチル基、トリシクロ［５．２．１．０2,6］デシルエチル基、トリシクロ［５．２．１．０2,6］デシルブチル基、メチルトリシクロ［５．２．１．０2,6］デシルメチル基、エチルトリシクロ［５．２．１．０2,6］デシルメチル基、エチルトリシクロ［５．２．１．０2,6］デシルエチル基、アダマンチルメチル基、アダマンチルエチル基、アダマンチルブチル基、メチルアダマンチルメチル基、エチルアダマンチルメチル基、エチルアダマンチルエチル基、３−テトラシクロ［４．４．０．１2,5．１7,10］ドデシル基、テトラシクロ［４．４．０．１2,5．１7,10］ドデシルメチル基、テトラシクロ［４．４．０．１2,5．１7,10］ドデシルエチル基、テトラシクロ［４．４．０．１2,5．１7,10］ドデシルブチル基、メチルテトラシクロ［４．４．０．１2,5．１7,10］ドデシルメチル基、エチルテトラシクロ［４．４．０．１2,5．１7,10］ドデシルメチル基、エチルテトラシクロ［４．４．０．１2,5．１7,10］ドデシルエチル基、トリフルオロメチル基、２，２，２−トリフルオロエチル基、���，３，３−トリフルオロ−１−プロピル基、３，３，３−トリフルオロ−２−プロピル基、２，２，３，３−テトラフルオロプロピル基、１，１，１，３，３，３−ヘキサフルオロイソプロピル基、２，２，３，３，４，４，４−ヘプタフルオロブチル基、２，２，３，３，４，４，５，５−オクタフルオロペンチル基、２，２，３，３，４，４，５，５，６，６，７，７−ドデカフルオロヘプチル基、２−（パーフルオロブチル）エチル基、２−（パーフルオロヘキシル）エチル基、２−（パーフルオロオクチル）エチル基、２−（パーフルオロデシル）エチル基、３，３，４，４，５，５，６，６，６−ノナフルオロヘキシル基、メトキシエチル基、メトキシエトキシエチル基、メトキシエトキシエトキシエチル基、エトキシエチル基、エトキシエトキシエチル基などが例示できる。
【００１８】
この場合、Ｒ4としては、炭素数１〜５の一級アルキル基、炭素数２〜８の含フッ素アルキル基、ＭｅＯ（ＣＨ2ＣＨ2Ｏ）nＣＨ2ＣＨ2−、ＥｔＯ（ＣＨ2ＣＨ2Ｏ）nＣＨ2ＣＨ2−（Ｍｅはメチル基、Ｅｔはエチル基、ｎは０、１又は２）、又は下記一般式（Ａ）で表されるものが好ましい。
【化５】
2014122356.tif 000006
（式中、Ｒ2、Ｒ3は上記と同様であり、Ｒ4aは炭素数１〜５の一級アルキル基、炭素数２〜８の含フッ素アルキル基、又はＭｅＯ（ＣＨ2ＣＨ2Ｏ）nＣＨ2ＣＨ2−又はＥｔＯ（ＣＨ2ＣＨ2Ｏ）nＣＨ2ＣＨ2−（Ｍｅはメチル基、Ｅｔはエチル基を示し、ｎは０、１又は２である。）を示し、点線は結合手を示す。）
【００１９】
これら置換基Ｒ2、Ｒ3、Ｒ4の構造を選択することにより、本発明の単量体を原料として製造される高分子化合物のアルカリ加水分解性、撥水性、滑水性、表面偏在性など各種性能を調整することができる。この点、本発明の単量体は非常に分子設計の自由度が高い。本発明の単量体の設計思想（Ｄｅｓｉｇｎ  ｃｏｎｃｅｐｔ）と共にこれらの置換基Ｒ2、Ｒ3、Ｒ4の好ましい例について述べる。
【００２０】
フォトレジスト用添加剤又は保護膜材料等の水液浸ＡｒＦレーザー露光リソグラフィー材料を構成する高分子化合物において、〈１〉水の透過を防止するバリアー機能のために撥水性は本質的に必要な性能であり、これは含フッ素炭化水素基（フルオロアルキル基＝フルオロカーボン）の存在が好ましい。〈２〉フォトレジスト用添加剤にあっては、予めレジスト材料に混合してレジスト製膜時に表面エネルギーの差異を利用して表面に偏在させることができ、保護膜として機能させる。フルオロアルキル基の導入はこの表面偏在の手段の一つである。また、〈３〉露光時にこれらの保護膜とレンズとの間に存在する水が液滴を残すことなく滑らかに動くことが必要で、保護膜表面の水との接触角、特に後退接触角を高くすることで滑水性が実現する。この目的のためにフルオロアルキル基（フルオロカーボン）と共に疎水性を有する炭化水素基（ハイドロカーボン）、特に分岐状のアルキル基が存在することが好ましい。更に、〈４〉これらの保護膜はレジスト膜の現像に用いられる現像液、通常アルカリ性水溶液によって現像と同時に除去され、また、除去後のレジスト膜表面の水との接触角を低く抑えることがブロブ等の欠陥の低減のために望ましい。本発明の単量体はアルカリ加水分解性のエステル官能基を有し、これが加水分解後にアルカリ可溶になるこれらの機能をもたらす。このアルカリ加水分解性は本発明の単量体の機能の中心をなすものである。
【００２１】
これらの機能は、高分子化合物（ポリマー）の製造において本発明の単量体と共に共重合されるコモノマーにも機能を分担させ、ポリマー全体として必要な機能を実現させることができる。共重合に用いられるコモノマーについては後述する。
【００２２】
撥水性や滑水性のためのフルオロアルキル基の導入位置としては、Ｒ2、Ｒ3を選択してもよいが、後述する製造方法による場合、原料の入手のし易さやその価格等を考慮すると、Ｒ4へのフルオロアルキル基の導入が好ましい。
【００２３】
本発明は、下記一般式（１ａ）で表される繰り返し単位を有する高分子化合物（ポリマー）乃至重合体を提供する。
【化６】
2014122356.tif 000007
（式中、Ｒ1は水素原子、メチル基又はトリフルオロメチル基を表す。Ｒ2、Ｒ3はそれぞれ独立に水素原子又は炭素数１〜２０の直鎖状、分岐状又は環状の一価炭化水素基を表し、又は、Ｒ2とＲ3は互いに結合してこれらが結合する炭素原子と共に炭素数３〜２０の炭化水素環を形成する二価の基を表す。Ｒ4は水素原子の一部がフッ素原子で置換されていてもよく、又は、メチレン基の一部が酸素原子又はカルボニル基で置換されていてもよい炭素数１〜２０の直鎖状、分岐状又は環状の一級又は二級の一価炭化水素基を表す。ｋは０又は１を示す。また、ａは０＜ａ≦１．０である。）
【００２４】
本発明の上記一般式（１ａ）で示される含フッ素高分子化合物について、まずはｋ＝０の場合について説明する。下記反応式（スキームＡ，Ｂ）に示したように加水分解される箇所が分子中に二箇所ある。どちらか一方が加水分解されても、両方が加水分解されても可溶化する機能としては構わない。
【００２５】
【化７】
2014122356.tif 000008
【００２６】
このうちスキームＡから生じるジフルオロカルボン酸は酸性が強くアルカリ可溶性が大きい。特にＲ4としては短鎖アルキル基、フルオロアルキル基、アルキルオキシアルキル基を選択するとスキームＡによる加水分解をより受け易くなり好ましいと考えられる。
【００２７】
次に、本発明の上記一般式（１ａ）で示される含フッ素高分子化合物についてｋ＝１の場合について説明する。下記反応式（スキームＣ，Ｄ，Ｅ）に示したように加水分解される箇所が分子中に三箇所ある。どこか一箇所が加水分解されても、二箇所、又は三箇所が加水分解されても可溶化する機能としては構わない。
【００２８】
【化８】
2014122356.tif 000009
【００２９】
実施例において後述するが、本発明の上記一般式（１ａ）で示される含フッ素高分子化合物についてｋ＝０とｋ＝１を比べると、ｋ＝１のときの方がよりアルカリ可溶性が高くなることが知見された。その理由としては、〈１〉加水分解される箇所が二箇所から三箇所に増えたこと、〈２〉スキームＤにおける加水分解がスキームＢにおける加水分解よりも容易に起こること、〈３〉スキームＣではスキームＡ同様Ｒ4に上記記載の選択を用いることで加水分解性が高められるが、更に加水分解される箇所がポリマー主鎖から離れたことにより加水分解性が向上したことなどが考えられる。
【００３０】
アルカリ性条件下の加水分解性の観点から、Ｒ4としては上記加水分解が容易に起こり得る置換基が望まれ、立体障害が小さく比較的親水性が高く加水分解を受け易い短鎖アルキル基、加水分解後のアルコールの水酸基の酸性度が高く加水分解を受け易いフルオロアルキル基、親水性が高く水との混和能が大きいため加水分解を受け易いアルキルオキシアルキル基等を好ましく例示できる。
【００３１】
Ｒ4として特に好ましい短鎖アルキル基の具体的な例としては、メチル基、エチル基、ｎ−プロピル基、ｎ−ブチル基、イソプロピル基、イソブチル基等が挙げられる。Ｒ4として特に好ましいフルオロアルキル基としては２，２，２−トリフルオロエチル基、１，１，１，３，３，３−ヘキサフルオロイソプロピル基、２，２，３，３，４，４，５，５−オクタフルオロペンチル基、３，３，４，４，５，５，６，６，６−ノナフルオロヘキシル基等が挙げられる。Ｒ4として特に好ましいアルキルオキシアルキル基としてはメトキシエチル基、メトキシエトキシエチル基、メトキシエトキシエトキシエチル基、エトキシエチル基、エトキシエトキシエチル基等が挙げられる。
【００３２】
Ｒ4aとして具体的には、メチル基、エチル基、ｎ−プロピル基、ｎ−ブチル基、イソプロピル基、イソブチル基、２，２，２−トリフルオロエチル基、１，１，１，３，３，３−ヘキサフルオロイソプロピル基、２，２，３，３，４，４，５，５−オクタフルオロペンチル基、３，３，４，４，５，５，６，６，６−ノナフルオロヘキシル基、メトキシエチル基、メトキシエトキシエチル基、メトキシエトキシエトキシエチル基、エトキシエチル基、エトキシエトキシエチル基等が挙げられる。
【００３３】
本発明の単量体は、上述のようにアルカリ加水分解性が機能の中心をなしており、特開２００９−１９１９９号公報に述べられた本発明のＲ4に対応する部分が酸不安定性保護基（酸性条件下、酸触媒脱離反応が進行してカルボキシル基を生じるような三級アルキル基に代表される置換基）で置換された単量体とは本質的な機能の差を有する。
【００３４】
滑水性付与のための疎水性を有する一価の炭化水素基は、Ｒ2、Ｒ3への導入が好ましい。一価の炭化水素基としては、メチル基、エチル基、ｎ−プロピル基、ｎ−ブチル基、ｎ−ペンチル基、ｎ−ヘキシル基、ｎ−ヘプチル基等の直鎖状炭化水素基、イソプロピル基、イソブチル基、ｓｅｃ−ブチル基、２−ペンチル基、３−ペンチル基、３−メチルブチル基、２−メチルブチル基、４−メチルペンチル基、３−メチルペンチル基、２−メチルペンチル基、２−ヘキシル基、３−エチルペンチル基、２−エチルペンチル基、ネオペンチル基等の分岐状炭化水素基、シクロペンチル基、シクロヘキシル基等の環状炭化水素基が好ましく、基中に不飽和結合を含んでもよい。
【００３５】
Ｒ2、Ｒ3が同時に炭化水素基である場合には、それぞれ独立にメチル基、エチル基、ｎ−プロピル基、ｎ−ブチル基等の炭素数１〜４のアルキル基が好ましい。Ｒ2、Ｒ3の一方が水素原子で一方が炭化水素基である場合にはその炭化水素基がｎ−ブチル基、ｎ−ペンチル基、ｎ−ヘキシル基、ｎ−ヘプチル基等の炭素数４以上の直鎖状アルキル基、又は、イソプロピル基、イソブチル基、ｓｅｃ−ブチル基、２−ペンチル基、３−ペンチル基、３−メチルブチル基、２−メチルブチル基、４−メチルペンチル基、３−メチルペンチル基、２−メチルペンチル基、２−ヘキシル基、３−エチルペンチル基、２−エチルペンチル基、ネオペンチル基等の分岐状アルキル基が好ましい。実施例において述べるが、特に分岐状アルキル基は滑水性の実現の点で好ましい。
【００３６】
以下、本発明の含フッ素エステル型単量体の製造方法について述べるが、本発明の含フッ素エステル型単量体の製造方法はこれに限定されない。
本発明の含フッ素エステル型単量体は、下記一般式（３）で表されるヒドロキシカルボン酸化合物が合成できて、このものを合成中間体として用いることができれば、二回のエステル化反応によりＲ1、Ｒ4の異なる種々の誘導体が共通の中間体から合成できると考えられた。鋭意検討の結果、１，１，１，３，３，３−ヘキサフルオロ−２−プロパノールからｎ−ブチルリチウムの作用によって生じるリチウムエノラートとカルボニル化合物との反応によって合成される下記一般式（２）で表されるペンタフルオロヒドロキシケトン化合物を塩基性条件で処理するとハロホルム反応様の変換（減炭反応）が起こり、ジフルオロヒドロキシカルボン酸化合物（３）を高収率で与えることが知見された。以下、各工程について詳述する。
【００３７】
【化９】
2014122356.tif 000010
【００３８】
ステップ（Ｃ）は、１，１，１，３，３，３−ヘキサフルオロ−２−プロパノールからｎ−ブチルリチウムの作用によって生じるリチウムエノラートとカルボニル化合物との反応によりペンタフルオロヒドロキシケトン化合物（２）に導く工程である。１，１，１，３，３，３−ヘキサフルオロ−２−プロパノールの使用量はカルボニル化合物１モルに対し、０．５〜２．０モル、特に１．０〜１．２モルが望ましい。ｎ−ブチルリチウムの使用量は１，１，１，３，３，３−ヘキサフルオロ−２−プロパノール１モルに対し、１．０〜２．５モル、特に１．８〜２．０モルとすることが望ましい。
【００３９】
反応は無溶媒、又は溶媒中で行うことができる。溶媒としては、ヘキサン、ヘプタン、ベンゼン、トルエン、キシレン等の炭化水素類、ジエチルエーテル、ジブチルエーテル、テトラヒドロフラン、１，４−ジオキサン、ジグリム、トリグリム等のエーテル類、Ｎ，Ｎ−ジメチルホルムアミド、Ｎ，Ｎ−ジメチルアセトアミド、ジメチルスルホキシド、Ｎ−メチルピロリドン、テトラメチルエチレンジアミン、Ｎ，Ｎ’−ジメチルプロピレンウレア、１，３−ジメチル−２−イミダゾリジノン、ヘキサメチルリン酸トリアミド等の非プロトン極性溶媒類、アセトニトリル等のニトリル類、ピリジン、トリエチルアミン等のアミン類の中から反応条件により選択して単独又は混合して用いることができる。
【００４０】
反応温度は反応速度に応じて−４０℃から溶媒の還流温度までの範囲で選択する。反応時間はガスクロマトグラフィー（ＧＣ）や薄層クロマトグラフィー（ＴＬＣ）により反応を追跡して反応を完結させることが収率の点で望ましいが、通常０．１〜２０時間程度である。反応混合物から通常の水系後処理（ａｑｕｅｏｕｓ  ｗｏｒｋ−ｕｐ）により目的のペンタフルオロヒドロキシケトン化合物（２）を得る。必要があれば化合物（２）は蒸留、クロマトグラフィー、再結晶等の常法により精製することができる。
【００４１】
ステップ（Ｄ）はペンタフルオロヒドロキシケトン化合物（２）をＮａＯＨ水溶液で処理し、ハロホルム反応様の変換が起こり、ジフルオロヒドロキシカルボン酸化合物（３）に導く工程である。ＮａＯＨの使用量は化合物（２）に対し、０．５〜２．０モル、特に１．０〜１．２モルとすることが望ましい。反応は無溶媒で行うことができる。反応温度は反応速度に応じて０℃〜１００℃の範囲で選択する。反応時間はガスクロマトグラフィー（ＧＣ）や薄層クロマトグラフィー（ＴＬＣ）により反応を追跡して反応を完結させることが収率の点で望ましいが、通常０．１〜２０時間程度である。反応混合物から通常の水系後処理（ａｑｕｅｏｕｓ  ｗｏｒｋ−ｕｐ）により目的のジフルオロヒドロキシカルボン酸化合物（３）を得る。必要があれば化合物（３）は蒸留、クロマトグラフィー、再結晶等の常法により精製することができる。
【００４２】
ステップ（Ｅ）は、ジフルオロヒドロキシカルボン酸化合物（３）のカルボキシル基とアルコール化合物Ｒ4ＯＨとのエステル化反応により合成できる。
【００４３】
カルボン酸化合物（３）とアルコール化合物Ｒ4ＯＨとのエステル化反応は、無溶媒で行うことができるが、溶媒を補助的に使用することも可能である。この場合溶媒として、トルエン、ヘキサン等の溶媒中、アルコール化合物Ｒ4ＯＨとカルボン酸化合物（３）を酸触媒の存在下加熱し、必要に応じて生じる水を系外に除くなどして行うのがよい。用いる酸触媒としては例えば、塩酸、硫酸、硝酸、過塩素酸などの無機酸類、ｐ−トルエンスルホン酸、ベンゼンスルホン酸などの有機酸等が挙げられる。触媒の使用量は、カルボン酸化合物（３）に対し、０．００１〜５．０モル、特に０．００１〜０．１モルの使用が好ましい。反応温度は、反応条件により異なるが、５０〜２００℃が好ましい。反応時間はガスクロマトグラフィー（ＧＣ）やシリカゲル薄層クロマトグラフィー（ＴＬＣ）で反応を追跡して反応を完結させることが収率の点で望ましいが、通常０．５〜２０時間程度である。反応混合物から通常の水系後処理（ａｑｕｅｏｕｓ  ｗｏｒｋ−ｕｐ）によりジフルオロヒドロキシエステル化合物（６）を得ることができ、必要があれば蒸留、クロマトグラフィー等の常法に従って精製することができる。またエステル化反応は、カルボン酸と無機ハロゲン化合物より反応系内でカルボン酸塩化合物を調製してアルコール化合物Ｒ4ＯＨと反応させてもよい。この場合、無機ハロゲン化合物としては塩化ホスホリル、塩化チオニル、五塩化リン、三塩化リン、塩化オキサリルなどが挙げられる。これらの溶媒としてはベンゼン、トルエンなどが挙げられる。反応は触媒を使わないでも進行するが、使用する場合は、塩化亜鉛、ピリジン、ヨウ素、トリエチルアミンなどが使われる。ここでできたカルボン酸塩化物を塩基存在下、アルコール化合物Ｒ4ＯＨと反応させることでジフルオロヒドロキシエステル化合物を得ることができる。ここでいう塩基としてはピリジン、ジメチルアニリン、テトラメチル尿素、トリエチルアミン、あるいは金属マグネシウムなどが利用される。これらの溶媒としてはアセトニトリル、ジエチルエーテルなどが挙げられる。
【００４４】
ステップ（Ｆ）は、ジフルオロヒドロキシエステル化合物（６）の水酸基のアシル化反応である。
ｋ＝０の場合、ジフルオロヒドロキシエステル化合物（６）へのアクリロイル化、メタクリロイル化、又はα−トリフルオロメチルアクリロイル化反応により、含フッ素エステル型単量体（１）へ導く工程である。
【００４５】
反応は公知の方法により容易に進行するが、アシル化剤としては、塩化アクリロイル、塩化メタクリロイル、塩化α−トリフルオロメチルアクリロイル、アクリル酸、メタクリル酸、α−トリフルオロメチルアクリル酸、アクリル酸無水物、メタクリル酸無水物、又はα−トリフルオロメチルアクリル酸無水物が好ましい。塩化アクリロイル、塩化メタクリロイル、又は塩化α−トリフルオロメチルアクリロイルを用いる場合は、無溶媒あるいは塩化メチレン、アセトニトリル、トルエン、ヘキサン等の溶媒中、ジフルオロヒドロキシエステル化合物と塩化アクリロイル、塩化メタクリロイル又は塩化α−トリフルオロメチルアクリロイルとトリエチルアミン、ピリジン、４−ジメチルアミノピリジン等の塩基を順次又は同時に加え、必要に応じ、冷却あるいは加熱するなどして行うのがよい。また、アクリル酸、メタクリル酸、又はα−トリフルオロメチルアクリル酸を用いる場合は、トルエン、ヘキサン等の溶媒中、ジフルオロヒドロキシエステル化合物とアクリル酸、メタクリル酸又はα−トリフルオロメチルアクリル酸を酸触媒の存在下加熱し、必要に応じて生じる水を系外に除くなどして行うのがよい。用いる酸触媒としては、例えば、塩酸、硫酸、硝酸、過塩素酸などの無機酸類、ｐ−トルエンスルホン酸、ベンゼンスルホン酸などの有機酸等が挙げられる。また、アクリル酸無水物、メタクリル酸無水物、又はα−トリフルオロメチルアクリル酸無水物を用いる場合は、トルエン等の溶媒中、ジフルオロヒドロキシエステル化合物とアクリル酸無水物、メタクリル酸無水物、又はα−トリフルオロメチルアクリル酸無水物とトリエチルアミン、ピリジン、４−ジメチルアミノピリジン等の塩基を順次又は同時に加え、必要に応じ、冷却あるいは加熱するなどして行うのがよい。
【００４６】
ｋ＝１の場合、ジフルオロヒドロキシエステル化合物（６）へのアクリロイルオキシアセチル化、メタクリロイルオキシアセチル化、又はα−トリフルオロメチルアクリロイルオキシアセチル化により、含フッ素エステル型単量体（１）へ導く工程である。
【００４７】
反応は公知の方法により容易に進行するが、アシル化剤としては、塩化アクリロイルオキシアセチル、塩化メタクリロイルオキシアセチル、塩化α−トリフルオロメチルアクリロイルオキシアセチル、アクリロイルオキシ酢酸、メタクリロイルオキシ酢酸、又はα−トリフルオロメチルアクリロイルオキシ酢酸が好ましい。塩化アクリロイルオキシアセチル、塩化メタクリロイルオキシアセチル、又は塩化α−トリフルオロメチルアクリロイルオキシアセチルを用いる場合は、無溶媒あるいは塩化メチレン、アセトニトリル、トルエン、ヘキサン等の溶媒中、ジフルオロヒドロキシエステル化合物と塩化アクリロイルオキシアセチル、塩化メタクリロイルオキシアセチル又は塩化α−トリフルオロメチルアクリロイルオキシアセチル等の対応するアシル化剤、トリエチルアミン、ピリジン、４−ジメチルアミノピリジン等の塩基を順次又は同時に加え、必要に応じ、冷却あるいは加熱するなどして行うのがよい。また、アクリロイルオキシ酢酸、メタクリロイルオキシ酢酸、又はα−トリフルオロメチルアクリロイルオキシ酢酸を用いる場合は、トルエン、ヘキサン等の溶媒中、ジフルオロヒドロキシエステル化合物（６）とアクリロイルオキシ酢酸、メタクリロイルオキシ酢酸又はα−トリフルオロメチルアクリロイルオキシ酢酸を酸触媒の存在下加熱し、必要に応じて生じる水を系外に除くなどして行うのがよい。用いる酸触媒としては、例えば、塩酸、硫酸、硝酸、過塩素酸などの無機酸類、ｐ−トルエンスルホン酸、ベンゼンスルホン酸などの有機酸等が挙げられる。
【００４８】
以上述べたように、本発明のジフルオロヒドロキシカルボン酸化合物（３）は、工業的に入手容易な１，１，１，３，３，３−ヘキサフルオロ−２−プロパノールとカルボニル化合物を原料として容易に製造でき、かつ、カルボキシル基のエステル化と水酸基のアシル化によって種々の含フッ素単量体を合成できるため汎用性に優れ非常に有用なものである。特開２００９−１９１９９号公報に述べられたブロモジフルオロ酢酸エステル化合物を用いたＲｅｆｏｒｍａｔｓｋｙ反応を用いた製造方法では、初めから本発明のＲ4に対応する部分が、試薬として用いるハロジフルオロ酢酸エステル化合物に含まれているために、種々の単量体を合成する場合にはそれぞれに対応するハロジフルオロ酢酸エステル化合物を用いる必要があり、その汎用性は大きく限定されると考えられる。
【００４９】
この場合、本発明の高分子化合物（重合体）は、本発明の単量体のみを用いて得たものでもよく、また、本発明の単量体と他の単量体とを共重合させたものでもよいが、他の単量体から得られる繰り返し単位としては、下記式（ｉ）又は（ｉｉ）が好ましい。
【化１０】
2014122356.tif 000011
（式中、Ｒ1、Ｒ2、Ｒ3は上記の通り。Ａは炭素数１〜６の直鎖状、分岐状又は環状のアルキレン基等の二価炭化水素基を示す。ｂは０≦ｂ＜１．０である。）
【００５０】
ここで、本発明の高分子化合物（重合体）は、式（１ａ）の繰り返し単位と式（ｉ）又は（ｉｉ）の繰り返し単位とを有することが好ましい。その割合は、０＜ａ≦１．０、０≦ｂ＜１．０であるが、本発明の効果をより有効に発揮させるためには、０＜ａ≦０．８、０≦ｂ≦０．９、特に０＜ａ≦０．６、０≦ｂ≦０．８であることが好ましい。
この場合、０．１≦ａ＋ｂ≦１．０、特に０．３≦ａ＋ｂ≦１．０であることが好ましく、ａ＋ｂ＜１．０の場合、他の繰り返し単位としては、下記一般式（１０ａ）〜（１０ｉ）で表される繰り返し単位のいずれかの１種又は２種以上を含むことができる。
【００５１】
【化１１】
2014122356.tif 000012
（式中、Ｒ1は上記と同様である。Ｒ5a及びＲ5bは水素原子、又は炭素数１〜１５の直鎖状、分岐状又は環状の一価炭化水素基であり、Ｒ5aとＲ5bは互いに結合してこれらが結合する炭素原子と共に炭素数３〜８の非芳香環を形成することもできる。Ｒ6aは水素原子、炭素数１〜１５の直鎖状、分岐状又は環状の一価炭化水素基又はフッ素化一価炭化水素基、又は酸不安定基を示し、一価炭化水素基の場合、構成する−ＣＨ2−が−Ｏ−又は−Ｃ（＝Ｏ）−に置換されていてもよい。Ｒ7a、Ｒ7b、Ｒ7cは水素原子、又は炭素数１〜１５の直鎖状、分岐状又は環状の一価炭化水素基であり、Ｒ7aとＲ7b、Ｒ7aとＲ7c、Ｒ7bとＲ7cは互いに結合してこれらが結合する炭素原子と共に炭素数３〜８の非芳香環を形成することもできる。Ｒ8aは水素原子、又は炭素数１〜１５の直鎖状、分岐状又は環状の一価炭化水素基である。Ｒ8bは炭素数１〜１５の直鎖状、分岐状又は環状の一価炭化水素基であり、Ｒ8aとＲ8bは互いに結合してこれらが結合する炭素原子と共に炭素数３〜８の非芳香環を形成することもできる。Ｒ9aは炭素数１〜１５の直鎖状、分岐状又は環状のフッ素化一価炭化水素基である。Ｒ10aは炭素数１〜１５の直鎖状、分岐状又は環状の一価炭化水素基又はフッ素化一価炭化水素基である。Ｒ11aは炭素数１〜１０の直鎖状、分岐状又は環状のフッ素化一価炭化水素基である。Ｒ12aは水素原子、又は炭素数１〜２０の直鎖状、分岐状又は環状の一価炭化水素基を示し、一価炭化水素基の場合、構成する−ＣＨ2−が−Ｏ−又は−Ｃ（＝Ｏ）−に置換されていてもよい。Ａは、炭素数１〜２０の直鎖状、分岐状又は環状の（ｋ2＋１）価の炭化水素基又はフッ素化炭化水素基である。ｋ2は１、２又は３を示し、ｋ1は０又は１を示す。）
【００５２】
また、本発明の高分子化合物（重合体）は、溶媒としてテトラヒドロフランを用いたゲル・パーミエーション・クロマトグラフィー（ＧＰＣ）によるポリスチレン換算重量平均分子量が３，０００〜２００，０００、特に３，０００〜２０，０００であることが好ましい。重量平均分子量が小さすぎるとレジスト材料とのミキシングや水への溶解が起こり易くなる。また重量平均分子量が大きすぎるとスピンコート後の成膜性に問題が生じたり、アルカリ溶解性が低下したりすることがある。
【００５３】
上述のようにして得られた本発明の含フッ素エステル型単量体（１）は、例えばラジカル重合、アニオン重合、カチオン重合等の常法によりホモポリマー、あるいは他の１種以上の重合性モノマーを共重合させて本発明の高分子化合物（重合体）を製造することができる。この場合の製造条件等は重合性不飽和結合、特に重合性二重結合を重合する公知の方法、条件を採用することができる。
【００５４】
本発明の含フッ素エステル型単量体は、特に、液浸リソグラフィー用レジスト材料に対する添加剤として、また液浸リソグラフィー用レジスト材料のレジスト膜上に形成するレジスト保護膜用材料として使用される重合体を製造するための単量体として好適である。
ここで、液浸リソグラフィーは、投影レンズとレジスト膜との間に水、アルカン等の屈折率が１以上の高屈折率液体を介在させて露光を行う方法を採用するものである。
【００５５】
本発明の含フッ素エステル型単量体から得られた重合体を液浸リソグラフィー用レジスト材料に添加したレジスト材料を用いて形成したフォトレジスト膜は、水に対する良好なバリアー性能を有し、フォトレジスト材料の水への溶出を抑制するため、液浸リソグラフィーにおいて保護膜を必要とせず、保護膜の形成等に要するコストを削減できる。また、上記フォトレジスト膜は、水に対して高い後退接触角を有するため、液浸露光の走査後にフォトレジスト膜の表面に液滴が残りにくく、膜表面に残存する液滴が誘発するパターン形成不良を低減することができる。
【００５６】
また、上記重合体は、液浸リソグラフィー用レジスト材料のレジスト膜を液浸時に保護する保護膜を形成する材料としても有効で、レジスト保護膜用材料として上記重合体を用いることにより、後退接触角が高いためにレジスト成分の溶出と水の浸透が抑えられる上、現像欠陥が少なく、現像後のレジストパターン形状が良好な液浸リソグラフィーを実現することができる。
【００５７】
なお、本発明の単量体から重合体を得る方法としては、常法が採用し得る。即ち、２，２’−アゾビスイソブチロニトリル（以下、ＡＩＢＮと略記）等の開始剤を用いるラジカル重合、アルキルリチウム等を用いるイオン重合（アニオン重合）等の一般的重合手法を用いることが可能であり、これらの重合はその常法に従って実施することができる。このうち、ラジカル重合により製造を行うことが好ましい。この場合、重合条件は開始剤の種類と添加量、温度、圧力、濃度、溶媒、添加物等によって支配される。
【００５８】
ラジカル重合開始剤としては特に限定されるものではないが、例としてＡＩＢＮ、２，２’−アゾビス（４−メトキシ−２，４−ジメチルバレロニトリル）、２，２’−アゾビス（２，４−ジメチルバレロニトリル）、２，２’−アゾビス（２，４，４−トリメチルペンタン）、２，２’−アゾビス（イソ酪酸）ジメチル等のアゾ系化合物、ｔｅｒｔ−ブチルパーオキシピバレート、ラウロイルパーオキサイド、ベンゾイルパーオキサイド、ｔｅｒｔ−ブチルパーオキシラウレート等の過酸化物系化合物、過硫酸カリウムのような水溶性重合開始剤、更には過硫酸カリウムや過酸化水素等の過酸化物と亜硫酸ナトリウムのような還元剤の組み合わせからなるレドックス系開始剤等が例示される。重合開始剤の使用量は種類や重合条件等に応じて適宜変更可能であるが、通常は重合させるべき単量体全量に対して０．００１〜１０モル％、特に０．０１〜６モル％が採用される。
【００５９】
重合を行う際には、必要に応じて溶媒を用いてもよい。重合溶媒としては重合反応を阻害しないものが好ましく、代表的なものとしては、酢酸エチル、酢酸ｎ−ブチル、γ−ブチロラクトン等のエステル類、アセトン、メチルエチルケトン、メチルイソブチルケトン等のケトン類、トルエン、キシレン、シクロヘキサン等の脂肪族又は芳香族炭化水素類、イソプロピルアルコール、エチレングリコールモノメチルエーテル等のアルコール類、ジエチルエーテル、ジオキサン、テトラヒドロフラン等のエーテル系溶媒が使用できる。これらの溶媒は単独で用いても、２種類以上を混合して用いてもよい。重合溶媒の使用量は、目標となる重合度（分子量）、開始剤の添加量、重合温度等の重合条件に応じて適宜変更可能であり、通常は重合させる単量体の濃度が０．１〜９５質量％、特に５〜９０質量％になるように溶媒を添加する。
【００６０】
重合反応の反応温度は、重合開始剤の種類あるいは溶媒の沸点により適宜変更されるが、通常は２０〜２００℃が好ましく、特に５０〜１４０℃が好ましい。かかる重合反応に用いる反応容器は特に限定されない。
【００６１】
このようにして得られた重合体の溶液又は分散液から、媒質である有機溶媒又は水を除去する方法としては、公知の方法のいずれも利用できるが、例を挙げれば再沈澱濾過又は減圧下での加熱留出等の方法がある。
【００６２】
このようにして得られた重合体をレジスト材料に配合する場合、レジスト材料としては公知の組成のものが使用できるが、上記重合体を下記ベース樹脂と混合して用いると、両者はスピンコート時に層分離を起こし、重合体はレジスト膜の上層に局在化する。その結果、レジスト表面の撥水性と滑水性能が向上すると共に、レジスト材料中の水溶性化合物のリーチングを抑制することができる。
【００６３】
ここで、レジスト材料は、ラクトン環及び／又は水酸基を有する繰り返し単位、及び／又は無水マレイン酸由来の骨格を有する繰り返し単位を持ち、酸の作用によりアルカリ現像液に可溶となる高分子化合物（ベース樹脂）を含む。ベース樹脂を構成する高分子化合物としては、（メタ）アクリル酸エステル系、（α−トリフルオロメチル）アクリル酸エステルと無水マレイン酸との共重合系、シクロオレフィンと無水マレイン酸との交互共重合系、ポリノルボルネン系、シクロオレフィン開環メタセシス重合系、シクロオレフィン開環メタセシス重合体の水素添加系ポリマー等が用いられ、その具体例は特開２００８−１１１１０３号公報の段落［００７２］〜［０１２０］に記載されている。なお、上記ベース樹脂を構成する高分子化合物は１種に限らず、２種以上を添加することができる。複数種の高分子化合物を用いることにより、レジスト材料の性能を調整することができる。
【００６４】
上記レジスト材料は化学増幅ポジ型レジスト材料として機能するため、高エネルギー線の露光により酸を発生する化合物（光酸発生剤）を含んでもよい。光酸発生剤の成分としては、高エネルギー線照射により酸を発生する化合物であればいずれでも構わないが、好適な光酸発生剤としてはスルホニウム塩、ヨードニウム塩、スルホニルジアゾメタン、Ｎ−スルホニルオキシイミド、オキシム−Ｏ−スルホネート型酸発生剤等が挙げられ、その具体例としては、特開２００８−１１１１０３号公報の段落［０１２３］〜［０１３８］に記載されている。光酸発生剤の添加量は、レジスト材料中のベース樹脂１００質量部に対して０．１〜２０質量部、好ましくは０．１〜１０質量部である。光酸発生剤が２０質量部以下であれば、フォトレジスト膜の透過率が十分大きく、解像性能の劣化が起こるおそれが少ない。上記光酸発生剤は、単独でも２種以上混合して用いることもできる。更に露光波長における透過率が低い光酸発生剤を用い、その添加量でレジスト膜中の透過率を制御することもできる。
【００６５】
本発明のレジスト材料は、更に、有機溶媒、塩基性化合物、溶解制御剤、界面活性剤、アセチレンアルコール類のいずれか１つ以上を含有することができる。
【００６６】
なお、上記重合体のレジスト材料への添加量は、上記ベース樹脂１００質量部に対して０．１〜５０質量部とすることができる。
また、上記レジスト材料を用いた液浸リソグラフィーも公知の方法を採用することができる。
上記重合体をレジスト保護膜材料として使用する場合、レジスト材料の構成、液浸リソグラフィーは上記と同様であり、またレジスト保護膜材料の使用態様も公知の態様、方法が採用し得る。
【実施例】
【００６７】
以下、参考例、実施例及び比較例を示して、本発明を更に具体的に説明するが、本発明はこれらにより限定されるものではない。なお、下記例中Ｍｅはメチル基、Ｅｔはエチル基を示す。
【００６８】
［参考例１］２，２−ジフルオロ−３−ヒドロキシ−５−メチルヘキサン酸（Ｉｎｔｅｒｍｅｄｉａｔｅ−１）の合成
【化１２】
2014122356.tif 000013
窒素雰囲気下、１，１，１，３，３，３−ヘキサフルオロ−２−プロパノール１１１ｇとテトラヒドロフラン７００ｍｌの混合物を−４０℃以下に冷却しながら撹拌し、ここに２．６４Ｍのｎ−ブチルリチウムのｎ−ヘキサン溶液５００ｍｌを滴下した。この温度で３０分間撹拌した後、冷却バスを氷冷に変えて５℃まで昇温し、イソバレロアルデヒド５０ｇとテトラヒドロフラン５０ｍｌの混合物を滴下した。反応混合物を撹拌しながら室温に上げて５時間撹拌した。反応混合物を希塩酸にあけ、エーテルで抽出した。エーテル溶液を洗浄、乾燥、濃縮して、粗１，１，１，３，３−ペンタフルオロ−４−ヒドロキシ−２−ヘプタノンを得た。この粗生成物と水５０ｇの混合物に室温で２５質量％水酸化ナトリウム水溶液１００ｇを加え、室温で終夜撹拌した。次いで撹拌しながら徐々に９０℃まで加熱した。冷却後、反応混合物をｎ−ヘキサンで抽出し、ヘキサン層を廃棄した。水層に２０質量％塩酸を加えて酸性にし、酢酸エチルで抽出した。酢酸エチル溶液を乾燥、濃縮して目的物２，２−ジフルオロ−３−ヒドロキシ−５−メチルヘキサン酸１０７ｇ（定量的収率）を得た。この粗生成物は中間体として十分な純度を有しており、このまま次の工程に用いた。
【００６９】
２，２−ジフルオロ−３−ヒドロキシ−５−メチルヘキサン酸
淡黄色固体
ＩＲ（Ｄ−ＡＴＲ）：ν＝３３１１，２９６６，１７２５，１４７２，１４０４，１２７６，１２１１，１１３１，１１１７，１０７４，９７９，９１９ｃｍ-1。
1Ｈ−ＮＭＲ（６００ＭＨｚ，ＤＭＳＯ−ｄ6）：δ＝０．８４（３Ｈ，ｄ，Ｊ＝６．４Ｈｚ），０．９０（３Ｈ，ｄ，Ｊ＝６．４Ｈｚ），１．１７（１Ｈ，ｂｒ．ｔ様，Ｊ＝１２Ｈｚ），１．４１−１．４７（１Ｈ，ｍ），１．７２−１．８１（１Ｈ，ｍ），３．８４−３．９２（１Ｈ，ｍ），５．１０−６．１０（１Ｈ，ｂｒ．，ＯＨ），１３．４−１５．０（１Ｈ，ＣＯＯＨ）ｐｐｍ。
13Ｃ−ＮＭＲ（１５０ＭＨｚ，ＤＭＳＯ−ｄ6）：δ＝２１．０２，２３．４１，２３．５７，３７．６２（ｄ，Ｊ＝３Ｈｚ），６８．００（ｄｄ，Ｊ＝２５，２６Ｈｚ），１１５．６（ｄｄ，Ｊ＝２５１，２５６Ｈｚ），１６５．０（ｄｄ，Ｊ＝３０，３２Ｈｚ）ｐｐｍ。
19Ｆ−ＮＭＲ［５６４ＭＨｚ，ＤＭＳＯ−ｄ6，トリフルオロ酢酸標準（以下、同様）］：δ＝−１２２．５３（１Ｆ，ｄｄ，Ｊ＝１６，２５０Ｈｚ），−１１６．０４（１Ｆ，ｄｄ，Ｊ＝８．７，２５０Ｈｚ）ｐｐｍ。
【００７０】
［参考例２］２，２−ジフルオロ−３−ヒドロキシ−４−メチルペンタン酸（Ｉｎｔｅｒｍｅｄｉａｔｅ−２）の合成
【化１３】
2014122356.tif 000014
［参考例１］のイソバレロアルデヒドの代わりにイソブチルアルデヒドを用いた以外は［参考例１］に準じた方法により、目的物２，２−ジフルオロ−３−ヒドロキシ−４−メチルペンタン酸（収率９３％）を得た。この粗生成物は中間体として十分な純度を有しており、このまま次の工程に用いた。
【００７１】
２，２−ジフルオロ−３−ヒドロキシ−４−メチルペンタン酸
淡黄色固体
ＩＲ（Ｄ−ＡＴＲ）：ν＝３３１１，２９６６，１７３２，１４７４，１４０１，１２９６，１２０８，１１２５，１０５３，９３３，９１６ｃｍ-1。
1Ｈ−ＮＭＲ（６００ＭＨｚ，ＤＭＳＯ−ｄ6）：δ＝０．８７（３Ｈ，ｄ，Ｊ＝７．３Ｈｚ），０．９０（３Ｈ，ｄ，Ｊ＝６．４Ｈｚ），１．７９−１．９０（１Ｈ，ｍ），３．５８−３．６７（１Ｈ，ｍ），５．１０−６．２０（１Ｈ，ｂｒ．，ＯＨ），１３．４−１５．０（１Ｈ，ＣＯＯＨ）ｐｐｍ。
13Ｃ−ＮＭＲ（１５０ＭＨｚ，ＤＭＳＯ−ｄ6）：δ＝１７．５０，１９．７４，２８．２８，７３．５２（ｄｄ，Ｊ＝２２，２５Ｈｚ），１１６．３（ｄｄ，Ｊ＝２５３，２５７Ｈｚ），１６５．２（ｔ様，Ｊ＝３１Ｈｚ）ｐｐｍ。
19Ｆ−ＮＭＲ（５６４ＭＨｚ，ＤＭＳＯ−ｄ6）：δ＝−１２２．５５（１Ｆ，ｄｄ，Ｊ＝１８，２５３Ｈｚ），−１１２．５３（１Ｆ，ｄｄ，Ｊ＝９．０，２５３Ｈｚ）ｐｐｍ。
【００７２】
［参考例３］２，２−ジフルオロ−３−ヒドロキシ−３−メチルブタン酸（Ｉｎｔｅｒｍｅｄｉａｔｅ−３）の合成
【化１４】
2014122356.tif 000015
［参考例１］のイソバレロアルデヒドの代わりにアセトンを用いた以外は［参考例１］に準じた方法により、目的物２，２−ジフルオロ−３−ヒドロキシ−３−メチルブタン酸（収率７８％）を得た。この粗生成物は中間体として十分な純度を有しており、このまま次の工程に用いた。
【００７３】
２，２−ジフルオロ−３−ヒドロキシ−３−メチルブタン酸
淡黄色固体
ＩＲ（Ｄ−ＡＴＲ）：ν＝３３６７，３１９４，２９９５，２６６４，２５４８，１７３９，１４６０，１３７８，１３００，１２０６，１１３７，１１１０，１０６４，９７５ｃｍ-1。
1Ｈ−ＮＭＲ（６００ＭＨｚ，ＤＭＳＯ−ｄ6）：δ＝１．２２（３Ｈ，ｓ），４．５０−５．６０（１Ｈ，ｂｒ．，ＯＨ），１１．５−１５．５（１Ｈ，ＣＯＯＨ）ｐｐｍ。
13Ｃ−ＮＭＲ（１５０ＭＨｚ，ＤＭＳＯ−ｄ6）：δ＝２３．５６（２Ｃ，ｔ，Ｊ＝２．９Ｈｚ），７１．００（ｔ，Ｊ＝２４．５Ｈｚ），１１６．６６（ｔ，Ｊ＝２５６Ｈｚ），１６４．８８（ｔ，Ｊ＝３１Ｈｚ）ｐｐｍ。
19Ｆ−ＮＭＲ（５６４ＭＨｚ，ＤＭＳＯ−ｄ6）：δ＝−１１７．８０（２Ｆ，ｓ）ｐｐｍ。
【００７４】
［参考例４］２，２−ジフルオロ−３−ヒドロキシヘキサン酸（Ｉｎｔｅｒｍｅｄｉａｔｅ−４）の合成
【化１５】
2014122356.tif 000016
［参考例１］のイソバレロアルデヒドの代わりにブチルアルデヒドを用いた以外は［参考例１］に準じた方法により、目的物２，２−ジフルオロ−３−ヒドロキシヘキサン酸（収率７５％）を得た。この粗生成物は中間体として十分な純度を有しており、このまま次の工程に用いた。
【００７５】
２，２−ジフルオロ−３−ヒドロキシヘキサン酸
淡黄色固体
ＩＲ（Ｄ−ＡＴＲ）：ν＝３３４１，２９６６，２６９０，２５５０，１７３９，１４６４，１３０８，１２７４，１２５９，１２１０，１１１３，１０８１，１０６１ｃｍ-1。
1Ｈ−ＮＭＲ（６００ＭＨｚ，ＤＭＳＯ−ｄ6）：δ＝０．８７（３Ｈ，ｔ，Ｊ＝７．２Ｈｚ），１．２６−１．３７（１Ｈ，ｍ），１．３９−１．４５（２Ｈ，ｍ），１．４５−１．５４（１Ｈ，ｍ），３．７７−３．８８（１Ｈ，ｍ），４．７０−６．３０（１Ｈ，ｂｒ．，ＯＨ），１２．５−１５．６（１Ｈ，ＣＯＯＨ）ｐｐｍ。
13Ｃ−ＮＭＲ（１５０ＭＨｚ，ＤＭＳＯ−ｄ6）：δ＝１３．６６，１８．０５，３０．９３（ｄ，Ｊ＝３Ｈｚ），６９．４３（ｄｄ，Ｊ＝２４，２７Ｈｚ），１１５．６１（ｄｄ，Ｊ＝２５１，２５６Ｈｚ），１６５．０１（ｔ，Ｊ＝３１Ｈｚ）ｐｐｍ。
19Ｆ−ＮＭＲ（５６４ＭＨｚ，ＤＭＳＯ−ｄ6）：δ＝−１２２．５３（１Ｆ，ｄｄ，Ｊ＝１６，２５０Ｈｚ），−１１５．６８（１Ｆ，Ｊ＝８．６，２５０Ｈｚ）ｐｐｍ。
【００７６】
［参考例５］２，２−ジフルオロ−３−メタクリロイルオキシ−５−メチルヘキサン酸メチル（Ｍｏｎｏｍｅｒ−１）の合成
【化１６】
2014122356.tif 000017
【００７７】
［５−１］２，２−ジフルオロ−３−ヒドロキシ−５−メチルヘキサン酸メチルの合成
［参考例１］の方法で合成したＩｎｔｅｒｍｅｄｉａｔｅ−１  ２８．１１ｇとメタノール２８０ｇの混合物にｐ−トルエンスルホン酸一水和物０．６ｇを加え、窒素雰囲気下、撹拌しながら、８時間加熱還流した。冷却後、反応混合物を約２００ｍｌまで濃縮し、飽和炭酸水素ナトリウム水溶液にあけ、エーテルで抽出した。エーテル溶液を洗浄、乾燥、濃縮して、２，２−ジフルオロ−３−ヒドロキシ−５−メチルヘキサン酸メチル２１．８ｇ（収率７２％）を得た。この粗生成物は中間体として十分な純度を有しており、このまま次の工程に用いた。
【００７８】
２，２−ジフルオロ−３−ヒドロキシ−５−メチルヘキサン酸メチル
黄色液体
ＩＲ（Ｄ−ＡＴＲ）：ν＝３４６１，２９６１，２８７４，１７６３，１４７０，１４４３，１３１７，１２７３，１２１４，１１２８，１０７０ｃｍ-1。
1Ｈ−ＮＭＲ（６００ＭＨｚ，ＤＭＳＯ−ｄ6）：δ＝０．８５（３Ｈ，ｄ，Ｊ＝６．４Ｈｚ），０．９１（３Ｈ，ｄ，Ｊ＝６．４Ｈｚ），１．２０（１Ｈ，ｂｒ．ｔ様，Ｊ＝１２Ｈｚ），１．４１−１．４７（１Ｈ，ｍ），１．７２−１．８１（１Ｈ，ｍ），３．８２（３Ｈ，ｓ），３．８２−３．９５（１Ｈ，ｍ），５．７９（１Ｈ，ｂｒ．，ＯＨ）ｐｐｍ。
【００７９】
［５−２］２，２−ジフルオロ−３−メタクリロイルオキシ−５−メチルヘキサン酸メチル（Ｍｏｎｏｍｅｒ−１）の合成
窒素雰囲気下室温で撹拌しながら、粗２，２−ジフルオロ−３−ヒドロキシ−５−メチルヘキサン酸メチル１８．４ｇと塩化メタクリロイル１３．０ｇとアセトニトリル１５０ｍｌの混合物にトリエチルアミン１３．０ｇを滴下した。反応混合物を室温で終夜撹拌した後、水１５ｍｌ、トリエチルアミン１０ｍｌ、触媒量の４−ジメチルアミノピリジンを順次加え、更に室温で２時間撹拌した。反応混合物を水にあけ、ヘキサン−エーテルの混合物で抽出した。洗浄、乾燥、濃縮した残渣を減圧蒸留して、目的物２，２−ジフルオロ−３−メタクリロイルオキシ−５−メチルヘキサン酸メチル（Ｍｏｎｏｍｅｒ−１）１３．６ｇ（収率６２％）を得た。
【００８０】
２，２−ジフルオロ−３−メタクリロイルオキシ−５−メチルヘキサン酸メチル（Ｍｏｎｏｍｅｒ−１）
無色液体
沸点  ５７℃／２０Ｐａ
ＩＲ（Ｄ−ＡＴＲ）：ν＝２９６２，１７７１，１７３２，１４４０，１３１６，１２９４，１１５４，１１２７，１０８０，９７５ｃｍ-1。
1Ｈ−ＮＭＲ（６００ＭＨｚ，ＤＭＳＯ−ｄ6）：δ＝０．８７（３Ｈ，ｄ，Ｊ＝６．４Ｈｚ），０．９０（３Ｈ，ｄ，Ｊ＝６．９Ｈｚ），１．４５−１．５１（１Ｈ，ｍ），１．５２−１．６０（１Ｈ，ｍ），１．６５−１．７１（１Ｈ，ｍ），１．８９（３Ｈ，ｂｒ．ｓ），３．８４（３Ｈ，ｓ），５．３９−５．４７（１Ｈ，ｍ），５．７９（１Ｈ，ｑ様，Ｊ＝１．５Ｈｚ），６．０７（１Ｈ，ｔ様，Ｊ＝１．２Ｈｚ）ｐｐｍ。
13Ｃ−ＮＭＲ（１５０ＭＨｚ，ＤＭＳＯ−ｄ6）：δ＝１７．６９，２０．９９，２２．８１，２３．６１，３５．３９，５４．０１，６９．３８（ｔ様，Ｊ＝２５Ｈｚ），１１３．３７（ｔ，Ｊ＝２５５Ｈｚ），１２７．５４，１３４．５９，１６２．３５（ｔ，Ｊ＝３１Ｈｚ），１６５．２９ｐｐｍ。
19Ｆ−ＮＭＲ（５６４ＭＨｚ，ＤＭＳＯ−ｄ6）：δ＝−１１７．５０（１Ｆ，ｄｄｄ，Ｊ＝４，１２，２５８Ｈｚ），−１１５．７６（１Ｆ，ｄｄ，Ｊ＝１１，２５８Ｈｚ）ｐｐｍ。
【００８１】
［参考例６］２，２−ジフルオロ−３−メタクリロイルオキシ−５−メチルヘキサン酸エチル（Ｍｏｎｏｍｅｒ−２）の合成
【化１７】
2014122356.tif 000018
【００８２】
［６−１］２，２−ジフルオロ−３−ヒドロキシ−５−メチルヘキサン酸エチルの合成
［参考例１］の方法で合成したＩｎｔｅｒｍｅｄｉａｔｅ−１  ２５．０ｇ、エタノール２０ｇとベンゼン２００ｇの混合物にｐ−トルエンスルホン酸一水和物０．１５ｇを加え、窒素雰囲気下加熱して、生じる水を系外に除去しつつ２０時間撹拌した。冷却後、反応混合物を飽和炭酸水素ナトリウム水溶液にあけ、酢酸エチルで抽出した。酢酸エチル溶液を洗浄、乾燥、濃縮して、粗２，２−ジフルオロ−３−ヒドロキシ−５−メチルヘキサン酸エチル２４．５ｇ（収率８５％）を得た。この粗生成物は中間体として十分な純度を有しており、このまま次の工程に用いた。
【００８３】
２，２−ジフルオロ−３−ヒドロキシ−５−メチルヘキサン酸エチル
淡黄色液体
ＩＲ（Ｄ−ＡＴＲ）：ν＝３４６６，２９６１，２８７４，１７６０，１４７０，１３７３，１３１４，１２７２，１２１４，１１２９，１０６９ｃｍ-1。
1Ｈ−ＮＭＲ（６００ＭＨｚ，ＤＭＳＯ−ｄ6）：δ＝０．８５（３Ｈ，ｄ，Ｊ＝６．３Ｈｚ），０．９１（３Ｈ，ｄ，Ｊ＝６．８Ｈｚ），１．１６−１．２２（１Ｈ、ｍ），１．２５（３Ｈ，ｔ，Ｊ＝７．１Ｈｚ），１．４１−１．４７（１Ｈ，ｍ），１．７３−１．８２（１Ｈ，ｍ），３．８５−３．９４（１Ｈ，ｍ），４．２２−４．３３（１Ｈ，ｍ），５．７７（１Ｈ，ｂｒ．，ＯＨ）ｐｐｍ。
19Ｆ−ＮＭＲ（５６４ＭＨｚ，ＤＭＳＯ−ｄ6）：δ＝−１２２．６５（１Ｆ，ｄｄ，Ｊ＝１６．３，２５２Ｈｚ），−１１４．９８（１Ｆ，ｄｄ，Ｊ＝８．７，２５１Ｈｚ）ｐｐｍ。
【００８４】
［６−２］２，２−ジフルオロ−３−メタクリロイルオキシ−５−メチルヘキサン酸エチル（Ｍｏｎｏｍｅｒ−２）の合成
窒素雰囲気下室温で撹拌しながら、粗２，２−ジフルオロ−３−ヒドロキシ−５−メチルヘキサン酸エチル２７．１ｇと塩化メタクリロイル２０．５ｇとアセトニトリル２００ｍｌの混合物にトリエチルアミン２０．５ｇを滴下した。反応混合物を室温で終夜撹拌した後、水１５ｍｌ、トリエチルアミン１０ｍｌ、触媒量の４−ジメチルアミノピリジンを順次加え、更に室温で２時間撹拌した。反応混合物に水を加え、ヘキサン−エーテルの混合物で抽出した。洗浄、乾燥、濃縮した残渣を減圧蒸留して、目的物２，２−ジフルオロ−３−メタクリロイルオキシ−５−メチルヘキサン酸エチル（Ｍｏｎｏｍｅｒ−２）３０．５ｇ（収率８５％）を得た。
【００８５】
２，２−ジフルオロ−３−メタクリロイルオキシ−５−メチルヘキサン酸エチル（Ｍｏｎｏｍｅｒ−２）
無色液体
沸点  ６７−６８℃／６０Ｐａ
ＩＲ（Ｄ−ＡＴＲ）：ν＝２９６３，１７７３，１７３２，１３１３，１２２１，１１５４，１１２７，１０７９ｃｍ-1。
1Ｈ−ＮＭＲ（６００ＭＨｚ，ＤＭＳＯ−ｄ6）：δ＝０．８８（３Ｈ，ｄ，Ｊ＝６．４Ｈｚ），０．９０（３Ｈ，ｄ，Ｊ＝６．４Ｈｚ），１．２２（３Ｈ，ｔ，Ｊ＝７．１Ｈｚ），１．４５−１．５０（１Ｈ，ｍ），１．５１−１．５９（１Ｈ，ｍ），１．６５−１．７１（１Ｈ，ｍ），１．８８（３Ｈ，ｂｒ．ｓ），４．２８（２Ｈ，ｑ様，Ｊ＝６．８Ｈｚ），５．４０−５．４８（１Ｈ，ｍ），５．７９（１Ｈ，ｑ様，Ｊ＝１．５Ｈｚ），６．０８（１Ｈ，ｂｒ．ｓ）ｐｐｍ。
13Ｃ−ＮＭＲ（１５０ＭＨｚ，ＤＭＳＯ−ｄ6）：δ＝１３．５３，１７．６７，２１．０２，２２．８４，２３．５９，３５．４６，６３．４６，６９．３５（ｄｄ，Ｊ＝２５，２９Ｈｚ），１１３．３０（ｔ，Ｊ＝２５５Ｈｚ），１２７．５７，１３４．６０，１６１．７９（ｔ，Ｊ＝３２Ｈｚ），１６５．２３ｐｐｍ。
19Ｆ−ＮＭＲ（５６４ＭＨｚ，ＤＭＳＯ−ｄ6）：δ＝−１１８．０４（１Ｆ，ｄｄ，Ｊ＝１２，２５８Ｈｚ），−１１５．３３（１Ｆ，ｄｄ，Ｊ＝１１，２５８Ｈｚ）ｐｐｍ。
【００８６】
［参考例７］２，２−ジフルオロ−３−メタクリロイルオキシ−５−メチルヘキサン酸（２−メトキシエチル）（Ｍｏｎｏｍｅｒ−３）の合成
【化１８】
2014122356.tif 000019
【００８７】
［７−１］２，２−ジフルオロ−３−ヒドロキシ−５−メチルヘキサン酸（２−メトキシエチル）の合成
［参考例１］の方法で合成したＩｎｔｅｒｍｅｄｉａｔｅ−１  ２５．０ｇ、２−メトキシエタノール２５ｇとベンゼン２００ｇの混合物にｐ−トルエンスルホン酸一水和物０．１５ｇを加え、窒素雰囲気下加熱して、生じる水を系外に除去しつつ８時間撹拌した。冷却後、反応混合物を氷水にあけ、エーテルで抽出した。エーテル溶液を洗浄、乾燥、濃縮して、粗２，２−ジフルオロ−３−ヒドロキシ−５−メチルヘキサン酸（２−メトキシエチル）２３．９ｇ（収率７３％）を得た。この粗生成物は中間体として十分な純度を有しており、このまま次の工程に用いた。
【００８８】
２，２−ジフルオロ−３−ヒドロキシ−５−メチルヘキサン酸（２−メトキシエチル）
淡黄色液体
ＩＲ（Ｄ−ＡＴＲ）：ν＝３４２４，２９６０，２８７４，１７７１，１４７０，１３７２，１３１０，１２０４，１１２９，１０８５，１０６８ｃｍ-1。
1Ｈ−ＮＭＲ（６００ＭＨｚ，ＤＭＳＯ−ｄ6）：δ＝０．８５（３Ｈ，ｄ，Ｊ＝６．４Ｈｚ），０．９１（３Ｈ，ｄ，Ｊ＝６．８Ｈｚ），１．１５−１．２２（１Ｈ、ｍ），１．４１−１．４８（１Ｈ，ｍ），１．７３−１．８２（１Ｈ，ｍ），３．２６（３Ｈ，ｓ），３．５３−３．６１（２Ｈ，ｍ），３．８５−３．９５（１Ｈ，ｍ），４．２９−４．４３（２Ｈ，ｍ），５．７７（１Ｈ，ｂｒ．，ＯＨ）ｐｐｍ。
13Ｃ−ＮＭＲ（１５０ＭＨｚ，ＤＭＳＯ−ｄ6）：δ＝２０．９２，２３．３７，２３．４８，３７．４１，５８．０４，６５．３９，６８．１７（ｔ，Ｊ＝２５Ｈｚ），６９．２２，１１５．６９（ｄｄ，Ｊ＝２５３，２５６Ｈｚ），１６３．３６（ｔ，Ｊ＝３２Ｈｚ）ｐｐｍ。
19Ｆ−ＮＭＲ（５６４ＭＨｚ，ＤＭＳＯ−ｄ6）：δ＝−１２１．４４（１Ｆ，ｄｄ，Ｊ＝１５．２，２５３Ｈｚ），−１１５．８９（１Ｆ，ｄｄ，Ｊ＝９．７，２５３Ｈｚ）ｐｐｍ。
【００８９】
［７−２］２，２−ジフルオロ−３−メタクリロイルオキシ−５−メチルヘキサン酸（２−メトキシエチル）（Ｍｏｎｏｍｅｒ−３）の合成
窒素雰囲気下室温で撹拌しながら、粗２，２−ジフルオロ−３−ヒドロキシ−５−メチルヘキサン酸（２−メトキシエチル）２３．７ｇと塩化メタクリロイル１８．５ｇとアセトニトリル２００ｍｌの混合物にトリエチルアミン１８．５ｇを滴下した。反応混合物を室温で終夜撹拌した後、水１５ｍｌ、トリエチルアミン１０ｍｌ、触媒量の４−ジメチルアミノピリジンを順次加え、更に室温で２時間撹拌した。反応混合物を水にあけ、ヘキサン−エーテルの混合物で抽出した。洗浄、乾燥、濃縮した残渣を減圧蒸留して、目的物２，２−ジフルオロ−３−メタクリロイルオキシ−５−メチルヘキサン酸（２−メトキシエチル）（Ｍｏｎｏｍｅｒ−３）２３．２ｇ（収率７６％）を得た。
【００９０】
２，２−ジフルオロ−３−メタクリロイルオキシ−５−メチルヘキサン酸（２−メトキシエチル）（Ｍｏｎｏｍｅｒ−３）
黄色液体
沸点  １０２℃／８０Ｐａ
ＩＲ（Ｄ−ＡＴＲ）：ν＝２９６２，１７７４，１７３１，１３１２，１２９３，１１５５，１１２９，１０７９ｃｍ-1。
1Ｈ−ＮＭＲ（６００ＭＨｚ，ＤＭＳＯ−ｄ6）：δ＝０．８８（３Ｈ，ｄ，Ｊ＝６．４Ｈｚ），０．９０（３Ｈ，ｄ，Ｊ＝６．８Ｈｚ），１．４３−１．５０（１Ｈ，ｍ），１．５１−１．５９（１Ｈ，ｍ），１．６５−１．７１（１Ｈ，ｍ），１．８８（３Ｈ，ｂｒ．ｓ），３．２４（３Ｈ，ｓ），３．５２−３．５９（２Ｈ，ｍ），４．３５−４．４４（２Ｈ，ｍ），５．４０−５．４８（１Ｈ，ｍ），５．７９（１Ｈ，ｔ様，Ｊ＝１．５Ｈｚ），６．０９（１Ｈ，ｂｒ．ｓ）ｐｐｍ。
13Ｃ−ＮＭＲ（１５０ＭＨｚ，ＤＭＳＯ−ｄ6）：δ＝１７．６９，２０．９５，２２．８５，２３．５８，３５．５５，５７．９１，６５．９５，６９．０５，６９．３３（ｔ，Ｊ＝２５Ｈｚ），１１３．４５（ｔ，Ｊ＝２５５Ｈｚ），１２７．５０，１３４．６３，１６１．７６（ｔ，Ｊ＝３１Ｈｚ），１６５．２６ｐｐｍ。
19Ｆ−ＮＭＲ（５６４ＭＨｚ，ＤＭＳＯ−ｄ6）：δ＝−１１６．７１（１Ｆ，ｄｄ，Ｊ＝１１，２５８Ｈｚ），−１１６．０７（１Ｆ，ｄｄ，Ｊ＝１１，２５８Ｈｚ）ｐｐｍ。
【００９１】
［参考例８］２，２−ジフルオロ−３−メタクリロイルオキシ−５−メチルヘキサン酸（Ｍｏｎｏｍｅｒ−４）の合成
【化１９】
2014122356.tif 000020
［参考例５］の方法で合成したＭｏｎｏｍｅｒ−１  １５．６ｇ、ジグライム（Ｄｉｇｌｙｍｅ）５０ｍｌの混合物を氷冷下撹拌しながら、５質量％水酸化ナトリウム水溶液５０．０ｇを１５℃以下で滴下した。３０分間撹拌後、反応混合物をｎ−ヘキサンで抽出し、ヘキサン層を廃棄した。水層に２０質量％塩酸２０ｇを加えて酸性にし、ジイソプロピルエーテルで抽出した。ジイソプロピルエーテル溶液を洗浄、乾燥、濃縮、減圧蒸留して、目的物２，２−ジフルオロ−３−メタクリロイルオキシ−５−メチルヘキサン酸（Ｍｏｎｏｍｅｒ−４）１４．６ｇ（収率９９％）を得た。
【００９２】
２，２−ジフルオロ−３−メタクリロイルオキシ−５−メチルヘキサン酸（Ｍｏｎｏｍｅｒ−４）
黄色液体
沸点  １１８℃／８０Ｐａ
ＩＲ（Ｄ−ＡＴＲ）：ν＝３５１２，２９６３，１７６０，１７３２，１３１４，１２９６，１１５８，１１２８，１０８０ｃｍ-1。
1Ｈ−ＮＭＲ（６００ＭＨｚ，ＤＭＳＯ−ｄ6）：δ＝０．８７（３Ｈ，ｄ，Ｊ＝６．３Ｈｚ），０．８９（３Ｈ，ｄ，Ｊ＝６．３Ｈｚ），１．４１−１．４７（１Ｈ，ｍ），１．４９−１．５９（１Ｈ，ｍ），１．６５−１．７０（１Ｈ，ｍ），１．８８（３Ｈ，ｂｒ．ｓ），５．４０−５．４８（１Ｈ，ｍ），５．７７（１Ｈ，ｔ様，Ｊ＝１．８Ｈｚ），６．０７（１Ｈ，ｂｒ．ｓ）ｐｐｍ。
13Ｃ−ＮＭＲ（１５０ＭＨｚ，ＤＭＳＯ−ｄ6）：δ＝１７．７１，２１．１１，２２．９４，２３．６４，３５．８２，６９．４１（ｔ，Ｊ＝２６Ｈｚ），１１３．５５（ｔ，Ｊ＝２５４Ｈｚ），１２７．３４，１３４．８１，１６３．５７（ｔ，Ｊ＝３０Ｈｚ），１６５．３８ｐｐｍ。
19Ｆ−ＮＭＲ（５６４ＭＨｚ，ＤＭＳＯ−ｄ6）：δ＝−１１７．６６（１Ｆ，ｄｄ，Ｊ＝１２，２５６Ｈｚ），−１１６．７３（１Ｆ，ｄｄ，Ｊ＝１２，２５６Ｈｚ）ｐｐｍ。
【００９３】
［参考例９］２，２−ジフルオロ−３−メタクリロイルオキシ−４−メチルペンタン酸メチル（Ｍｏｎｏｍｅｒ−５）の合成
【化２０】
2014122356.tif 000021
［９−１］２，２−ジフルオロ−３−ヒドロキシ−４−メチルペンタン酸メチルの合成
［参考例２］の方法で合成したＩｎｔｅｒｍｅｄｉａｔｅ−２  ５０ｇとメタノール２００ｇとベンゼン２５０ｇの混合物にｐ−トルエンスルホン酸一水和物０．３ｇを加え、窒素雰囲気下、撹拌しながら、２０時間加熱還流した。冷却後、反応混合物を飽和炭酸水素ナトリウム水溶液にあけ、ヘキサンで抽出した。ヘキサン溶液を洗浄、乾燥、濃縮して、２，２−ジフルオロ−３−ヒドロキシ−４−メチルペンタン酸メチル４５．７８ｇ（収率８５％）を得た。この粗生成物は中間体として十分な純度を有しており、このまま次の工程に用いた。
【００９４】
２，２−ジフルオロ−３−ヒドロキシ−４−メチルペンタン酸メチル
黄色液体
ＩＲ（Ｄ−ＡＴＲ）：ν＝３４８０，２９６６，２８８２，１７６４，１４４３，１３２５，１２１４，１１０９，１０５８ｃｍ-1。
1Ｈ−ＮＭＲ（６００ＭＨｚ，ＤＭＳＯ−ｄ6）：δ＝０．９１（３Ｈ，ｄ，Ｊ＝６．９Ｈｚ），０．９３（３Ｈ，ｄｄ，Ｊ＝１．４，６．９Ｈｚ），１．８１−１．９０（１Ｈ，ｍ），３．５８−３．６８（１Ｈ，ｍ），３．８１（３Ｈ，ｓ），５．８３（１Ｈ，ｂｒ．，ＯＨ）ｐｐｍ。
13Ｃ−ＮＭＲ（１５０ＭＨｚ，ＤＭＳＯ−ｄ6）：δ＝１７．５７，１９．４６，２８．１９，５３．２８，７３．６５（ｄｄ，Ｊ＝２３，２６Ｈｚ），１１６．４２（ｄｄ，Ｊ＝２５２，２５９Ｈｚ），１６４．０５（ｄｄ，Ｊ＝３１，３３Ｈｚ）ｐｐｍ。
19Ｆ−ＮＭＲ（５６４ＭＨｚ，ＤＭＳＯ−ｄ6）：δ＝−１２１．６５（１Ｆ，ｄｄ，Ｊ＝２０，２５４Ｈｚ），−１１０．４６（１Ｆ，ｄｄ，Ｊ＝８，２５４Ｈｚ）ｐｐｍ。
【００９５】
［９−２］２，２−ジフルオロ−３−メタクリロイルオキシ−４−メチルペンタン酸メチル（Ｍｏｎｏｍｅｒ−５）の合成
窒素雰囲気下室温で撹拌しながら、２，２−ジフルオロ−３−ヒドロキシ−４−メチルペンタン酸メチル２９．２４ｇと塩化メタクリロイル２８．４ｇとアセトニトリル３００ｍｌの混合物にトリエチルアミン２８．４ｇを滴下した。反応混合物を室温で終夜撹拌した後、水３０ｍｌ、トリエチルアミン２０ｍｌ、触媒量の４−ジメチルアミノピリジンを順次加え、更に室温で１時間撹拌した。反応混合物を水にあけ、ヘキサン−エーテルの混合物で抽出した。洗浄、乾燥、濃縮した残渣を減圧蒸留して、目的物２，２−ジフルオロ−３−メタクリロイルオキシ−４−メチルペンタン酸メチル（Ｍｏｎｏｍｅｒ−５）５４．８ｇ（収率８１％）を得た。
【００９６】
２，２−ジフルオロ−３−メタクリロイルオキシ−４−メチルペンタン酸メチル（Ｍｏｎｏｍｅｒ−５）
無色液体
沸点  ５５℃／２５Ｐａ
ＩＲ（Ｄ−ＡＴＲ）：ν＝２９７２，１７７１，１７３２，１４４１，１３１９，１２２０，１１５４，１１１６，１０８４，１０６２ｃｍ-1。
1Ｈ−ＮＭＲ（６００ＭＨｚ，ＤＭＳＯ−ｄ6）：δ＝０．９２（３Ｈ，ｄ，Ｊ＝６．９Ｈｚ），０．９５（３Ｈ，ｄ，Ｊ＝６．９Ｈｚ），１．９０（３Ｈ，ｂｒ．ｓ），２．１０−２．１９（１Ｈ，ｍ），３．８２（３Ｈ，ｓ），５．１８−５．２５（１Ｈ，ｍ），５．７８−５．８２（１Ｈ，ｍ），６．０９（１Ｈ，ｂｒ．ｓ）ｐｐｍ。
13Ｃ−ＮＭＲ（１５０ＭＨｚ，ＤＭＳＯ−ｄ6）：δ＝１７．０２，１７．７３，１９．１１，２７．２８，５３．９９，７４．１８（ｄｄ，Ｊ＝２３，２８Ｈｚ），１１３．８３（ｔ，Ｊ＝２５６Ｈｚ），１２７．４８，１３４．６３，１６２．６０（ｔ，Ｊ＝３１Ｈｚ），１６５．２２ｐｐｍ。
19Ｆ−ＮＭＲ（５６４ＭＨｚ，ＤＭＳＯ−ｄ6）：δ＝−１１５．０３（１Ｆ，ｄｄ，Ｊ＝１５，２６０Ｈｚ），−１１２．８６（１Ｆ，ｄｄ，Ｊ＝１１，２６０Ｈｚ）ｐｐｍ。
【００９７】
［参考例１０］２，２−ジフルオロ−３−メタクリロイルオキシ−４−メチルペンタン酸（Ｍｏｎｏｍｅｒ−６）の合成
【化２１】
2014122356.tif 000022
［参考例８］のＭｏｎｏｍｅｒ−１の代わりに［参考例９］の方法で合成したＭｏｎｏｍｅｒ−５を用いた以外は［参考例８］に準じた方法により、目的物２，２−ジフルオロ−３−メタクリロイルオキシ−４−メチルペンタン酸（収率７５％）を得た。
【００９８】
２，２−ジフルオロ−３−メタクリロイルオキシ−４−メチルペンタン酸（Ｍｏｎｏｍｅｒ−６）
黄色液体
沸点  ９４℃／３０Ｐａ
ＩＲ（Ｄ−ＡＴＲ）：ν＝３１９８，２９７４，１７７０，１７３３，１７０５，１３０４，１１５９，１０５９ｃｍ-1。
1Ｈ−ＮＭＲ（６００ＭＨｚ，ＤＭＳＯ−ｄ6）：δ＝０．９２（３Ｈ，ｄ，Ｊ＝６．９Ｈｚ），０．９５（３Ｈ，ｄ，Ｊ＝６．９Ｈｚ），１．８９（３Ｈ，ｔ様，Ｊ＝１．５Ｈｚ），２．０８−２．１７（１Ｈ，ｍ），５．１８−５．２６（１Ｈ，ｍ），５．７７（１Ｈ，ｑｕｉｎｔ様，Ｊ＝１．２Ｈｚ），６．０９（１Ｈ，ｂｒ．ｓ），１２．５−１５．５（１Ｈ，ｂｒ．，ＯＨ）ｐｐｍ。
13Ｃ−ＮＭＲ（１５０ＭＨｚ，ＤＭＳＯ−ｄ6）：δ＝１７．１６，１７．８０，１９．２７，２７．４５，７４．２６（ｔ様，Ｊ＝２６Ｈｚ），１１３．９９（ｔ，Ｊ＝２５５Ｈｚ），１２７．２４，１３４．８６，１６３．８３（ｔ，Ｊ＝３０Ｈｚ），１６５．３２ｐｐｍ。
19Ｆ−ＮＭＲ（５６４ＭＨｚ，ＤＭＳＯ−ｄ6）：δ＝−１１４．８９（１Ｆ，ｄｄ，Ｊ＝１４，２５７Ｈｚ），−１１３．８６（１Ｆ，ｄｄ，Ｊ＝１２，２５７Ｈｚ）ｐｐｍ。
【００９９】
［参考例１１］２，２−ジフルオロ−３−メタクリロイルオキシ−４−メチルペンタン酸（２，２，３，３，４，４，５，５−オクタフルオロペンチル）（Ｍｏｎｏｍｅｒ−７）の合成
【化２２】
2014122356.tif 000023
［１１−１］２，２−ジフルオロ−３−ヒドロキシ−４−メチルペンタン酸（２，２，３，３，４，４，５，５−オクタフルオロペンチル）と２，２−ジフルオロ−３−（２，２−ジフルオロ−３−ヒドロキシ−４−メチルペンタノイルオキシ）−４−メチルペンタン酸メチルの合成
［参考例９］［９−１］の方法で合成した２，２−ジフルオロ−３−ヒドロキシ−４−メチルペンタン酸メチル４６．８ｇと２，２，３，３，４，４，５，５−オクタフルオロ−１−ペンタノール２００ｇの混合物に触媒量のカリウムｔ−ブトキシドを加え、窒素雰囲気下、撹拌しながら、１００−１１５℃以下の留分を系外に抜き出しつつ４８時間加熱還流した。冷却後、反応混合物をシリカゲル濾過し、減圧蒸留した。２，２，３，３，４，４，５，５−オクタフルオロ−１−ペンタノール、次いで、原料の２，２−ジフルオロ−３−ヒドロキシ−４−メチルペンタン酸メチルを部分回収した後、更に蒸留を続けて、２，２−ジフルオロ−３−ヒドロキシ−４−メチルペンタン酸（２，２，３，３，４，４，５，５−オクタフルオロペンチル）３２．２ｇ（収率３３％、原料回収を考慮して消費された原料からの収率４２％）を得、更に２，２−ジフルオロ−３−（２，２−ジフルオロ−３−ヒドロキシ−４−メチルペンタノイルオキシ）−４−メチルペンタン酸メチル５．２２ｇ（収率８％）を得た。
【０１００】
２，２−ジフルオロ−３−ヒドロキシ−４−メチルペンタン酸（２，２，３，３，４，４，５，５−オクタフルオロペンチル）
無色液体
沸点  ７２℃／１５Ｐａ
ＩＲ（Ｄ−ＡＴＲ）：ν＝３４８６，２９７５，２８８７，１７８５，１４０２，１２８６，１２０５，１１７５，１１３１，１０６１ｃｍ-1。
1Ｈ−ＮＭＲ（６００ＭＨｚ，ＤＭＳＯ−ｄ6）：δ＝０．９３（３Ｈ，ｄ，Ｊ＝６．９Ｈｚ），０．９４（３Ｈ，ｄｄ様，Ｊ＝０．９，６．９Ｈｚ），１．８１−１．９０（１Ｈ，ｍ），３．５８−３．７２（１Ｈ，ｍ），５．０１（１Ｈ，ｑ様，Ｊ＝１３．８Ｈｚ），５．１０（１Ｈ，ｑ様，Ｊ＝１３．８Ｈｚ），５．９５（１Ｈ，ｄ，Ｊ＝７．４Ｈｚ，ＯＨ），７．０６（１Ｈ，ｔｔ，Ｊ＝５．５，５０Ｈｚ）ｐｐｍ。
13Ｃ−ＮＭＲ（１５０ＭＨｚ，ＤＭＳＯ−ｄ6）：δ＝１７．５０，１９．３３，２８．２２，６０．６３（ｔ，Ｊ＝２７Ｈｚ），７３．７３（ｄｄ，Ｊ＝２２，２５Ｈｚ），１０７．９０（ｔｔ，Ｊ＝３０，２５１Ｈｚ），１０８．１−１１２．４（２Ｃ，ｍ），１１４．３６（ｔｔ，Ｊ＝３２，２５６Ｈｚ），１１６．４０（ｄｄ，Ｊ＝２５５，２５９Ｈｚ），１６２．３０（ｄｄ，Ｊ＝３２，３５Ｈｚ）ｐｐｍ。
19Ｆ−ＮＭＲ（５６４ＭＨｚ，ＤＭＳＯ−ｄ6）：δ＝−１３９．８２（２Ｆ，ｄ，Ｊ＝４９Ｈｚ），−１３０．９１（２Ｆ，ｓ），−１２５．９２（２Ｆ，ｓ），−１２１．０８（１Ｆ，ｄｄ，Ｊ＝１９，２５５Ｈｚ），−１２０．２８（２Ｆ，ｓ），−１１０．４２（１Ｆ，ｄｄ，Ｊ＝８，２５５Ｈｚ）ｐｐｍ。
【０１０１】
２，２−ジフルオロ−３−（２，２−ジフルオロ−３−ヒドロキシ−４−メチルペンタノイルオキシ）−４−メチルペンタン酸メチル
本品は分子内に不斉炭素が二個存在し、ジアステレオマー（Ｄｉａｓｔｅｒｅｏｍｅｒ）混合物である。
無色液体
沸点  １４０℃／２０Ｐａ
1Ｈ−ＮＭＲ（６００ＭＨｚ，ＤＭＳＯ−ｄ6）：δ＝０．９０−１．２０（１２Ｈ，ｍ），１．８４−１．９２（１Ｈ，ｍ），２．１４−２．２２（１Ｈ，ｍ），３．５８−３．６８（１Ｈ，ｍ），３．８５（３Ｈ，ｓ），５．３０−５．４１（１Ｈ，ｍ），５．９０（１Ｈ，ｂｒ．ｓ，ＯＨ），ｐｐｍ。
【０１０２】
［１１−２］２，２−ジフルオロ−３−ヒドロキシ−４−メチルペンタン酸（２，２，３，３，４，４，５，５−オクタフルオロペンチル）の別法合成
［参考例９］［９−１］の方法で合成した２，２−ジフルオロ−３−ヒドロキシ−４−メチルペンタン酸メチル６０．０ｇと２，２，３，３，４，４，５，５−オクタフルオロ−１−ペンタノール３００ｇの混合物に触媒量のアンバーリストを加え、窒素雰囲気下撹拌しながら、６５−９０℃以下の留分を系外に抜き出しつつ４２時間加熱還流した。冷却後反応混合物を濾過し、減圧蒸留した。２，２，３，３，４，４，５，５−オクタフルオロ−１−ペンタノール、次いで、原料の２，２−ジフルオロ−３−ヒドロキシ−４−メチルペンタン酸メチルを部分回収した後、更に蒸留を続けて、２，２−ジフルオロ−３−ヒドロキシ−４−メチルペンタン酸（２，２，３，３，４，４，５，５−オクタフルオロペンチル）７４．４ｇ（収率６６％、原料回収を考慮して消費された原料からの収率８０％）を得た。なお、この化合物の物性及びスペクトルは［１１−１］と一致した。
【０１０３】
［１１−３］２，２−ジフルオロ−３−メタクリロイルオキシ−４−メチルペンタン酸（２，２，３，３，４，４，５，５−オクタフルオロペンチル）（Ｍｏｎｏｍｅｒ−７）の合成
窒素雰囲気下室温で撹拌しながら、２，２−ジフルオロ−３−ヒドロキシ−４−メチルペンタン酸（２，２，３，３，４，４，５，５−オクタフルオロペンチル）２０．４５ｇとメタクリル酸無水物１０．４ｇとトルエン１００ｇの混合物にメタンスルホン酸を触媒量滴下した。反応混合物を７０℃で３日間撹拌した。冷却後、反応混合物を飽和炭酸水素ナトリウム水溶液にあけ、エーテルで抽出した。洗浄、乾燥、濃縮した残渣を減圧蒸留して、目的物２，２−ジフルオロ−３−メタクリロイルオキシ−４−メチルペンタン酸（２，２，３，３，４，４，５，５−オクタフルオロペンチル）（Ｍｏｎｏｍｅｒ−７）２０．９ｇ（収率８７％）を得た。
【０１０４】
２，２−ジフルオロ−３−メタクリロイルオキシ−４−メチルペンタン酸（２，２，３，３，４，４，５，５−オクタフルオロペンチル）（Ｍｏｎｏｍｅｒ−７）
無色液体
沸点  ７７−７９℃／２０Ｐａ
ＩＲ（Ｄ−ＡＴＲ）：ν＝２９７６，１７８９，１７３２，１３１７，１１７２，１１３５，１０６８ｃｍ-1。
1Ｈ−ＮＭＲ（６００ＭＨｚ，ＤＭＳＯ−ｄ6）：δ＝０．９３（３Ｈ，ｄ，Ｊ＝６．９Ｈｚ），０．９６（３Ｈ，ｄ，Ｊ＝６．９Ｈｚ），１．８９（３Ｈ，ｂｒ．ｓ），２．１２−２．２０（１Ｈ，ｍ），５．０９（１Ｈ，ｔ，Ｊ＝１４．２Ｈｚ），５．２２−５．２８（１Ｈ，ｍ），５．８０（１Ｈ，ｓ様），６．１０（１Ｈ，ｔ，Ｊ＝１．０Ｈｚ），７．０６（１Ｈ，ｔｔ，Ｊ＝５．５，５０Ｈｚ）ｐｐｍ。
13Ｃ−ＮＭＲ（１５０ＭＨｚ，ＤＭＳＯ−ｄ6）：δ＝１６．９１，１７．６１，１９．１０，２７．３５，６１．３３（ｔ，Ｊ＝２６Ｈｚ），７３．９４（ｄｄ，Ｊ＝２３，２６Ｈｚ），１０７．８６（ｔｔ，Ｊ＝３０，２５１Ｈｚ），１１３．７９（ｔ，Ｊ＝２５７Ｈｚ），１０７．７０−１１６．２０（４Ｃ，ｍ），１２７．５３，１３４．５２，１６０．８４（ｔ様，Ｊ＝３２Ｈｚ），１６５．１１ｐｐｍ。
19Ｆ−ＮＭＲ（５６４ＭＨｚ，ＤＭＳＯ−ｄ6）：δ＝−１３９．８４（２Ｆ，ｄ，Ｊ＝４９Ｈｚ），−１３０．８６（２Ｆ，ｓ），−１２５．９０（２Ｆ，ｓ），−１２０．４０（２Ｆ，ｑ様，Ｊ＝１２Ｈｚ），−１１４．２８（１Ｆ，ｄｄ，Ｊ＝１４，２６３Ｈｚ），−１１２．１０（１Ｆ，ｄｄ，Ｊ＝１１，２６３Ｈｚ）ｐｐｍ。
【０１０５】
［参考例１２］２，２−ジフルオロ−３−メタクリロイルオキシ−４−メチルペンタン酸（３，３，４，４，５，５，６，６，６−ノナフルオロへキシル）（Ｍｏｎｏｍｅｒ−８）の合成
【化２３】
2014122356.tif 000024
【０１０６】
［１２−１］２，２−ジフルオロ−３−ヒドロキシ−４−メチルペンタン酸（３，３，４，４，５，５，６，６，６−ノナフルオロへキシル）の合成
［参考例１１］［１１−１］の２，２，３，３，４，４，５，５−オクタフルオロ−１−ペンタノールの代わりに３，３，４，４，５，５，６，６，６−ノナフルオロへキサノールを用いた以外は［参考例１１］の方法に準じた方法により、目的物２，２−ジフルオロ−３−ヒドロキシ−４−メチルペンタン酸（３，３，４，４，５，５，６，６，６−ノナフルオロへキシル）（収率８７％）を得た。
【０１０７】
２，２−ジフルオロ−３−ヒドロキシ−４−メチルペンタン酸（３，３，４，４，５，５，６，６，６−ノナフルオロへキシル）
無色液体
沸点  ８４℃／４０Ｐａ
ＩＲ（Ｄ−ＡＴＲ）：ν＝３４９８，２９７４，２８８５，１７７０，１４７４，１２２２，１１３５，１０６０ｃｍ-1。
1Ｈ−ＮＭＲ（６００ＭＨｚ，ＤＭＳＯ−ｄ6）：δ＝０．９１（３Ｈ，ｄ，Ｊ＝６．４Ｈｚ），０．９３（３Ｈ，ｄｄ様，Ｊ＝１．４，６．９Ｈｚ），１．８０−１．８９（１Ｈ，ｍ），２．６７−２．８２（２Ｈ，ｍ），３．５８−３．６６（１Ｈ，ｍ），４．４８−４．５８（１Ｈ，ｍ），５．８４（１Ｈ，ｄ，Ｊ＝７．３Ｈｚ，ＯＨ）ｐｐｍ。
13Ｃ−ＮＭＲ（１５０ＭＨｚ，ＤＭＳＯ−ｄ6）：δ＝１７．４１，１９．３９（ｄ，Ｊ＝２．９Ｈｚ），２８．１４，２９．１６（ｔ，Ｊ＝２１Ｈｚ），５８．３６，７３．６０（ｄｄ様、Ｊ＝２２，２５Ｈｚ），１０６．００−１２０．２０（４Ｃ，ｍ），１１６．２４（ｄｄ，Ｊ＝２５４，２５９Ｈｚ），１６３．１９（ｄｄ，Ｊ＝３１，３４Ｈｚ）ｐｐｍ。
19Ｆ−ＮＭＲ（５６４ＭＨｚ，ＤＭＳＯ−ｄ6）：δ＝−１２７．１４（２Ｆ，ｄｄ，Ｊ＝９．７，１４Ｈｚ），−１２５．５３（２Ｆ，ｓ），−１１４．５０−−１１４．３０（２Ｆ，ｍ），−１２１．３９（１Ｆ，ｄｄ，Ｊ＝１９，２５４Ｈｚ），−１１１．４８（１Ｆ，ｄｄ，Ｊ＝８．７，２５４Ｈｚ），−８２．０７（３Ｆ，ｔ様，Ｊ＝９Ｈｚ）ｐｐｍ。
【０１０８】
［１２−２］
［参考例１１］［１１−３］の２，２−ジフルオロ−３−ヒドロキシ−４−メチルペンタン酸（２，２，３，３，４，４，５，５−オクタフルオロペンチル）の代わりに２，２−ジフルオロ−３−ヒドロキシ−４−メチルペンタン酸（３，３，４，４，５，５，６，６，６−ノナフルオロへキシル）を用いた以外は［参考例１１］の方法に準じた方法により、目的物２，２−ジフルオロ−３−メタクリロイルオキシ−４−メチルペンタン酸（３，３，４，４，５，５，６，６，６−ノナフルオロへキシル）（Ｍｏｎｏｍｅｒ−８）（収率４４％）を得た。
【０１０９】
２，２−ジフルオロ−３−メタクリロイルオキシ−４−メチルペンタン酸（３，３，４，４，５，５，６，６，６−ノナフルオロへキシル）（Ｍｏｎｏｍｅｒ−８）
無色液体
沸点  ９３℃／４０Ｐａ
ＩＲ（Ｄ−ＡＴＲ）：ν＝２９７６，２８８７，１７７８，１７３２，１２９９，１２２２，１１５７，１１３５，１０６４ｃｍ-1。
1Ｈ−ＮＭＲ（６００ＭＨｚ，ＤＭＳＯ−ｄ6）：δ＝０．９２（３Ｈ，ｄ，Ｊ＝６．９Ｈｚ），０．９４（３Ｈ，ｄ，Ｊ＝６．９Ｈｚ），１．８８（３Ｈ，ｂｒ．ｓ），２．１１−２．１９（１Ｈ，ｍ），２．６８−２．７９（２Ｈ，ｍ），４．５０−４．５９（２Ｈ，ｍ），５．１９−５．２６（１Ｈ，ｍ），５．７８（１Ｈ，ｓ様），６．０９（１Ｈ，ｓ様）ｐｐｍ。
13Ｃ−ＮＭＲ（１５０ＭＨｚ，ＤＭＳＯ−ｄ6）：δ＝１６．８２，１７．５９，１９．１０，２７．２６，２９．０２（ｔ，Ｊ＝２２Ｈｚ），５９．２１，７４．０１（ｄｄ，Ｊ＝２３，２６Ｈｚ），１１３．７０（ｔ様，Ｊ＝２５６Ｈｚ），１０６．００−１２０．２０（４Ｃ，ｍ），１２７．３８，１３４．６２，１６１．７４（ｔ様，Ｊ＝３２Ｈｚ），１６５．２０ｐｐｍ。
19Ｆ−ＮＭＲ（５６４ＭＨｚ，ＤＭＳＯ−ｄ6）：δ＝−１２７．１３（２Ｆ，ｄｄ，Ｊ様＝１０，１４Ｈｚ），−１２５．７０−−１２５．４０（２Ｆ，ｍ），−１１４．８４（１Ｆ，ｄｄ，Ｊ＝１４，２６１Ｈｚ），−１１４．５５−−１１４．３５（２Ｆ，ｍ），−１１３．１８（１Ｆ，ｄｄ，Ｊ＝１１，２６１Ｈｚ），−８２．０３（３Ｆ，ｔ様，Ｊ＝９Ｈｚ），ｐｐｍ。
【０１１０】
［参考例１３］２，２−ジフルオロ−３−（２，２−ジフルオロ−３−メタクリロイルオキシ−４−メチルペンタノイルオキシ）−４−メチルペンタン酸メチル（Ｍｏｎｏｍｅｒ−９）の合成
【化２４】
2014122356.tif 000025
［参考例１１］［１１−３］の２，２−ジフルオロ−３−ヒドロキシ−４−メチルペンタン酸（２，２，３，３，４，４，５，５−オクタフルオロペンチル）の代わりに［参考例１１］［１１−１］で得た２，２−ジフルオロ−３−（２，２−ジフルオロ−３−ヒドロキシ−４−メチルペンタノイルオキシ）−４−メチルペンタン酸メチルを用いた以外は［参考例１１］の方法に準じた方法により反応を実施した後、減圧蒸留の代わりにシリカゲルカラムクロマトグラフィにより精製して、目的物２，２−ジフルオロ−３−（２，２−ジフルオロ−３−メタクリロイルオキシ−４−メチルペンタノイルオキシ）−４−メチルペンタン酸メチル（収率４９％）を得た。
２，２−ジフルオロ−３−（２，２−ジフルオロ−３−メタクリロイルオキシ−４−メチルペンタノイルオキシ）−４−メチルペンタン酸メチル（Ｍｏｎｏｍｅｒ−９）
本品は分子内に不斉炭素が二個存在し、ジアステレオマー（Ｄｉａｓｔｅｒｅｏｍｅｒ）混合物である。
【０１１１】
無色液体
ＩＲ（Ｄ−ＡＴＲ）：ν＝２９７４，２８８８，１７８０，１７３３，１３１７，１２９４，１２２４，１１５４，１０５９ｃｍ-1。
1Ｈ−ＮＭＲ（６００ＭＨｚ，ＤＭＳＯ−ｄ6）：δ＝０．８９−１．００（１２Ｈ，ｍ），１．８８（３Ｈ，ｂｒ．ｓ），２．１１−２．２２（２Ｈ，ｍ），３．８６（３Ｈ，ｓ），５．２４−５．３３（１Ｈ，ｍ），５．３６−５．４４（１Ｈ，ｍ），５．７７−５．８２（１Ｈ，ｍ），６．０９（１Ｈ，ｓ様）ｐｐｍ。
13Ｃ−ＮＭＲ（１５０ＭＨｚ，ＤＭＳＯ−ｄ6）：δ＝１６．４３，１６．４７，１６．９８，１７．０８，１７．６４，１８．６８，１８．７３，１９．１４，２７．１８，２７．５３，５４．２５，７３．５０−７４．００（ｍ），７６．６０−７７．３６（ｍ），１１２．８８（ｔ様，Ｊ＝２５６Ｈｚ），１１２．９８（ｔ様，Ｊ＝２５６Ｈｚ），１１３．９８（ｄｄ，Ｊ＝２５６，２５７Ｈｚ），１１３．９８（ｄｄ，Ｊ＝２５４，２５９Ｈｚ），１１４．３０（ｄｄ，Ｊ＝２５４，２５９Ｈｚ），１２７．４６，１２７．６６，１３４．５４，１３４．５７，１６１．２４（ｔ様，Ｊ＝３２Ｈｚ），１６１．３５（ｔ様，Ｊ＝３２Ｈｚ），１６１．９８（ｔ様，Ｊ＝３２Ｈｚ），１６４．９３，１６５．０９ｐｐｍ。部分的にジアステレオマーのピークが別々に観測されているため、ピーク数と平面式から計算される炭素数とは一致していない。
【０１１２】
［参考例１４］２，２−ジフルオロ−３−メタクリロイルオキシヘキサン酸メチル（Ｍｏｎｏｍｅｒ−１０）の合成
【化２５】
2014122356.tif 000026
【０１１３】
［１４−１］２，２−ジフルオロ−３−ヒドロキシヘキサン酸メチルの合成
［参考例４］の方法で合成したＩｎｔｅｒｍｅｄｉａｔｅ−４  ７５．５ｇとメタノール２００ｇの混合物に触媒量のｐ−トルエンスルホン酸一水和物を加え、窒素雰囲気下、撹拌しながら、１０時間加熱還流した。冷却後、反応混合物を飽和炭酸水素ナトリウム水溶液にあけ、酢酸エチルで抽出した。酢酸エチル溶液を洗浄、乾燥、濃縮して、２，２−ジフルオロ−３−ヒドロキシヘキサン酸メチル６３．０ｇ（収率５８％）を得た。この粗生成物は中間体として十分な純度を有しており、このまま次の工程に用いた。
【０１１４】
２，２−ジフルオロ−３−ヒドロキシヘキサン酸メチル
黄色液体
ＩＲ（Ｄ−ＡＴＲ）：ν＝３４７２，２９６４，２８７８，１７６３，１４４３，１３１９，１２１３，１１１４，１０８０，１０６１ｃｍ-1。
1Ｈ−ＮＭＲ（６００ＭＨｚ，ＤＭＳＯ−ｄ6）：δ＝０．８８（３Ｈ，ｔ，Ｊ＝７．１Ｈｚ），１．２８−１．５４（４Ｈ，ｍ），３．８２（３Ｈ，ｓ），３．８１−３．８９（１Ｈ，ｍ），５．８０（１Ｈ，ｂｒ．，ＯＨ）ｐｐｍ。
13Ｃ−ＮＭＲ（１５０ＭＨｚ，ＤＭＳＯ−ｄ6）：δ＝１３．５７，１７．９４，３０．６５（ｄ，Ｊ＝３Ｈｚ），５３．３４，６９．５４（ｄｄ，Ｊ＝２４，２７Ｈｚ），１１５．６６（ｄｄ，Ｊ＝２５２，２５６Ｈｚ），１６３．８７（ｔ様，Ｊ＝３２Ｈｚ）ｐｐｍ。
19Ｆ−ＮＭＲ（５６４ＭＨｚ，ＤＭＳＯ−ｄ6）：δ＝−１２１．７４（１Ｆ，ｄｄ，Ｊ＝１７，２５３Ｈｚ），−１１２．７６（１Ｆ，ｄｄ，Ｊ＝８，２５３Ｈｚ）ｐｐｍ。
【０１１５】
［１４−２］２，２−ジフルオロ−３−メタクリロイルオキシヘキサン酸メチル（Ｍｏｎｏｍｅｒ−１０）の合成
窒素雰囲気下室温で撹拌しながら、２，２−ジフルオロ−３−ヒドロキシヘキサン酸メチル３０．０６ｇと塩化メタクリロイル２８．４ｇとアセトニトリル３００ｍｌの混合物にトリエチルアミン２８．４ｇを滴下した。反応混合物を室温で終夜撹拌した後、水３０ｍｌ、トリエチルアミン２０ｍｌを加え、更に室温で１時間撹拌した。反応混合物を水にあけ、酢酸エチルで抽出した。洗浄、乾燥、濃縮した残渣を減圧蒸留して、目的物２，２−ジフルオロ−３−メタクリロイルオキシヘキサン酸メチル（Ｍｏｎｏｍｅｒ−１０）２１．５４ｇ（収率５２％）を得た。
【０１１６】
２，２−ジフルオロ−３−メタクリロイルオキシヘキサン酸メチル（Ｍｏｎｏｍｅｒ−１０）
無色液体
沸点  ６２−６３℃／８０Ｐａ
ＩＲ（Ｄ−ＡＴＲ）：ν＝２９６５，２９３７，２８７８，１７７１，１７３１，１４４１，１３１６，１１５３，１１１０，１０５９ｃｍ-1。
1Ｈ−ＮＭＲ（６００ＭＨｚ，ＤＭＳＯ−ｄ6）：δ＝０．８８（３Ｈ，ｔ，Ｊ＝７．３Ｈｚ），１．２１−１．３８（２Ｈ，ｍ），１．６２−１．７３（２Ｈ，ｍ），１．８８（３Ｈ，ｂｒ．ｓ），５．３４−５．４２（１Ｈ，ｍ），５．７８（１Ｈ，ｔ様，Ｊ＝１．４Ｈｚ），６．０７（１Ｈ，ｂｒ．ｓ）ｐｐｍ。
13Ｃ−ＮＭＲ（１５０ＭＨｚ，ＤＭＳＯ−ｄ6）：δ＝１３．２５，１７．５８，１７．７０，２８．７８，５３．９９，７０．６２（ｄｄ，Ｊ＝２５，２７Ｈｚ），１１３．３７（ｔ，Ｊ＝２５５Ｈｚ），１２７．４２，１３４．６３，１６２．４０（ｔ，Ｊ＝３１Ｈｚ），１６５．２７ｐｐｍ。
19Ｆ−ＮＭＲ（５６４ＭＨｚ，ＤＭＳＯ−ｄ6）：δ＝−１１７．７５（１Ｆ，ｄｄ，Ｊ＝１３，２５９Ｈｚ），−１１５．３５（１Ｆ，ｄｄ，Ｊ＝１０，２５９Ｈｚ）ｐｐｍ。
【０１１７】
［参考例１５］２，２−ジフルオロ−３−メタクリロイルオキシ−３−メチルブタン酸メチル（Ｍｏｎｏｍｅｒ−１１）の合成
【化２６】
2014122356.tif 000027
【０１１８】
［１５−１］２，２−ジフルオロ−３−ヒドロキシ−３−メチルブタン酸メチルの合成
［参考例３］の方法で合成したＩｎｔｅｒｍｅｄｉａｔｅ−３  ７３．３ｇとメタノール３００ｇの混合物に触媒量のｐ−トルエンスルホン酸一水和物を加え、窒素雰囲気下、撹拌しながら、１２時間加熱還流した。冷却後、反応混合物を飽和炭酸水素ナトリウム水溶液にあけ、酢酸エチルで抽出した。酢酸エチル溶液を洗浄、乾燥、濃縮した残渣を減圧蒸留して、２，２−ジフルオロ−３−ヒドロキシ−３−メチルブタン酸メチル５２．０ｇ（収率６５％）を得た。
【０１１９】
２，２−ジフルオロ−３−ヒドロキシ−３−メチルブタン酸メチル
黄色液体
ＩＲ（Ｄ−ＡＴＲ）：ν＝３５０２，２９９５，２９６１，１７６６，１４４２，１３１５，１１９５，１１１６，１０６２ｃｍ-1。
【０１２０】
1Ｈ−ＮＭＲ（６００ＭＨｚ，ＤＭＳＯ−ｄ6）：δ＝１．２２（６Ｈ，ｓ），３．８０（３Ｈ，ｓ），５．５７（１Ｈ，ｓ，ＯＨ）ｐｐｍ。
13Ｃ−ＮＭＲ（１５０ＭＨｚ，ＤＭＳＯ−ｄ6）：δ＝２３．２８（２Ｃ），５３．２１，７１．１２（ｔ，Ｊ＝２５Ｈｚ），１１６．８１（ｔ，Ｊ＝２５８Ｈｚ），１６３．７３（ｔ，Ｊ＝３３Ｈｚ）ｐｐｍ。
19Ｆ−ＮＭＲ（５６４ＭＨｚ，ＤＭＳＯ−ｄ6）：δ＝−１１７．３８（２Ｆ）ｐｐｍ。
【０１２１】
［１５−２］２，２−ジフルオロ−３−メタクリロイルオキシ−３−メチルブタン酸メチル（Ｍｏｎｏｍｅｒ−１１）の合成
窒素雰囲気下室温で撹拌しながら、２，２−ジフルオロ−３−ヒドロキシ−３−メチルブタン酸メチル３０．０ｇと塩化メタクリロイル３０．０ｇとアセトニトリル２５０ｍｌの混合物にトリエチルアミン７２．６ｇを滴下した。反応混合物を室温で終夜撹拌した後、水３０ｍｌと触媒量の４−ジメチルアミノピリジンを加え、更に室温で１時間撹拌した。反応混合物を水にあけ、酢酸エチルで抽出した。洗浄、乾燥、濃縮した残渣を減圧蒸留して、目的物２，２−ジフルオロ−３−メタクリロイルオキシ−３−メチルブタン酸メチル（Ｍｏｎｏｍｅｒ−１１）３６．７２ｇ（収率８８％）を得た。
【０１２２】
２，２−ジフルオロ−３−メタクリロイルオキシ−３−メチルブタン酸メチル（Ｍｏｎｏｍｅｒ−１１）
無色液体
沸点  ４２℃／２７Ｐａ
ＩＲ（Ｄ−ＡＴＲ）：ν＝３０００，２９６０，１７６９，１７２７，１４４０，１３１８，１３０３，１１５９，１１３５，１０６４ｃｍ-1。
1Ｈ−ＮＭＲ（６００ＭＨｚ，ＤＭＳＯ−ｄ6）：δ＝１．６３（６Ｈ，ｓ），１．８１（３Ｈ，ｓ），３．８７（３Ｈ，ｓ），５．６８−５．７２（１Ｈ，ｍ），５．９６（１Ｈ，ｓ様）ｐｐｍ。
13Ｃ−ＮＭＲ（１５０ＭＨｚ，ＤＭＳＯ−ｄ6）：δ＝１７．６１（２Ｃ），１９．２４，５３．８１，８１．２１（ｔ，Ｊ＝２６Ｈｚ），１１４．３１（ｔ，Ｊ＝２５８Ｈｚ），１２６．５８，１３６．０８，１６２．４８（ｔ，Ｊ＝３２Ｈｚ），１６４．４７ｐｐｍ。
19Ｆ−ＮＭＲ（５６４ＭＨｚ，ＤＭＳＯ−ｄ6）：δ＝−１１８．３９（２Ｆ）ｐｐｍ。
【０１２３】
［参考例１６］２，２−ジフルオロ−３−メタクリロイルオキシ−５−メチルヘキサン酸（２，２，３，３，４，４，５，５−オクタフルオロペンチル）（Ｍｏｎｏｍｅｒ−１２）の合成
【化２７】
2014122356.tif 000028
【０１２４】
［１６−１］２，２−ジフルオロ−３−ヒドロキシ−５−メチルヘキサン酸（２，２，３，３，４，４，５，５−オクタフルオロペンチル）の合成
［参考例５］［５−１］の方法で合成した２，２−ジフルオロ−３−ヒドロキシ−５−メチルヘキサン酸メチル５５．８６ｇと２，２，３，３，４，４，５，５−オクタフルオロ−１−ペンタノール７５ｇの混合物に触媒量のカリウムｔ−ブトキシドを加え、窒素雰囲気下、撹拌しながら、１００−１１５℃以下の留分を系外に抜き出しつつ４８時間加熱還流した。冷却後、反応混合物を減圧蒸留した。２，２，３，３，４，４，５，５−オクタフルオロ−１−ペンタノール、次いで、原料の２，２−ジフルオロ−３−ヒドロキシ−５−メチルヘキサン酸メチルを部分回収した後、更に蒸留を続けて、目的物２，２−ジフルオロ−３−ヒドロキシ−５−メチルヘキサン酸（２，２，３，３，４，４，５，５−オクタフルオロペンチル）３１．１５ｇ（収率２８％、原料回収を考慮して消費された原料からの収率３６％）を得た。
【０１２５】
２，２−ジフルオロ−３−ヒドロキシ−５−メチルヘキサン酸（２，２，３，３，４，４，５，５−オクタフルオロペンチル）
黄色液体
沸点  ９６℃／１５０Ｐａ
ＩＲ（Ｄ−ＡＴＲ）：ν＝３４４９，２９６５，２８７７，１７８４，１３１１，１２９１，１１７４，１１３２，１０７６ｃｍ-1。
1Ｈ−ＮＭＲ（６００ＭＨｚ，ＤＭＳＯ−ｄ6）：δ＝０．８５（３Ｈ，ｄ，Ｊ＝６．４Ｈｚ），０．９１（３Ｈ，ｄ，Ｊ＝６．９Ｈｚ），１．１７−１．２４（１Ｈ，ｍ），１．４３−１．５１（１Ｈ，ｍ），１．７４−１．８３（１Ｈ，ｍ），３．８７−４．０１（１Ｈ，ｍ），４．９９−５．１７（２Ｈ，ｍ），５．９２（１Ｈ，ｂｒ．ｄ，Ｊ＝６Ｈｚ，ＯＨ），７．０６（１Ｈ，ｔｔ，Ｊ＝６，５０Ｈｚ）ｐｐｍ。
13Ｃ−ＮＭＲ（１５０ＭＨｚ，ＤＭＳＯ−ｄ6）：δ＝２０．８１，２３．３２，２３．３９，３７．２３，６０．６９（ｔ，Ｊ＝２７Ｈｚ），６８．２３（ｔ，Ｊ＝２５Ｈｚ），１０６．００−１１７．５０（５Ｃ，ｍ），１６２．０８（ｔ，Ｊ＝３４Ｈｚ）ｐｐｍ。
19Ｆ−ＮＭＲ（５６４ＭＨｚ，ＤＭＳＯ−ｄ6）：δ＝−１３９．８３（２Ｆ，ｄ，Ｊ＝５０Ｈｚ），−１３１．００−−１３０．８０（２Ｆ，ｍ），−１２５．９０（２Ｆ，ｔ，Ｊ＝８Ｈｚ），−１２１．８３（１Ｆ，ｄｄ，Ｊ＝１６，２５４Ｈｚ），−１２０．３５−−１２０．１０（２Ｆ，ｍ），−１１５．１５（１Ｆ，ｄｄ，Ｊ＝９，２５４Ｈｚ）ｐｐｍ。
【０１２６】
［１６−２］２，２−ジフルオロ−３−メタクリロイルオキシ−５−メチルヘキサン酸（２，２，３，３，４，４，５，５−オクタフルオロペンチル）（Ｍｏｎｏｍｅｒ−１２）の合成
窒素雰囲気下室温で撹拌しながら、２，２−ジフルオロ−３−ヒドロキシ５−メチルヘキサン酸（２，２，３，３，４，４，５，５−オクタフルオロペンチル）２１．８３ｇとメタクリル酸無水物１１．７ｇとトルエン１００ｍｌの混合物にメタンスルホン酸を触媒量滴下した。反応混合物を７０℃で２日間撹拌した。冷却後、反応混合物をエーテルで希釈して飽和炭酸水素ナトリウム水溶液にあけ、触媒量の４−ジメチルアミノピリジンを加えて室温で終夜撹拌した。有機層を洗浄、乾燥、濃縮した残渣を減圧蒸留して、目的物２，２−ジフルオロ−３−メタクリロイルオキシ−５−メチルヘキサン酸（２，２，３，３，４，４，５，５−オクタフルオロペンチル）（Ｍｏｎｏｍｅｒ−１２）２５．３ｇ（収率９９％）を得た。
【０１２７】
２，２−ジフルオロ−３−メタクリロイルオキシ−５−メチルヘキサン酸（２，２，３，３，４，４，５，５−オクタフルオロペンチル）（Ｍｏｎｏｍｅｒ−１２）
無色液体
沸点  ８２℃／１１Ｐａ
ＩＲ（Ｄ−ＡＴＲ）：ν＝２９６６，１７９０，１７３２，１３１３，１２９４，１１７３，１１５７，１１３１ｃｍ-1。
1Ｈ−ＮＭＲ（６００ＭＨｚ，ＤＭＳＯ−ｄ6）：δ＝０．８７（３Ｈ，ｄ，Ｊ＝６．９Ｈｚ），０．８９（３Ｈ，ｄ，Ｊ＝６．４Ｈｚ），１．４５−１．５２（１Ｈ，ｍ），１．５２−１．６１（１Ｈ，ｍ），１．６５−１．７３（１Ｈ，ｍ），１．８７（３Ｈ，ｂｒ．ｓ），５．０４−５．１６（１Ｈｍ），５．４４−５．５２（１Ｈ，ｍ），５．７８（１Ｈ，ｔ様，Ｊ＝２Ｈｚ），６．０８（１Ｈ，ｓ様），７．０４（１Ｈ，ｔｔ，Ｊ＝５．５，５０Ｈｚ）ｐｐｍ。
13Ｃ−ＮＭＲ（１５０ＭＨｚ，ＤＭＳＯ−ｄ6）：δ＝１７．５６，２０．５６，２２．７４，２３．５９，６１．３２（ｔ，Ｊ＝２６Ｈｚ），６９．２３（ｔ，Ｊ＝２５Ｈｚ），１０７．８９（ｔｔ，Ｊ＝３１，２５１Ｈｚ），１１０．２７（ｔｔ，Ｊ＝３１，２６４Ｈｚ），１１０．４８（ｔｔ，Ｊ＝３１，２６５Ｈｚ），１１３．３７（ｔ，Ｊ＝２５６Ｈｚ），１１４．２４（ｔｔ，Ｊ＝３１，２５７Ｈｚ），１２７．５３，１３４．５３，１６０．５９（ｔ，Ｊ＝３２Ｈｚ），１６５．２０ｐｐｍ。
19Ｆ−ＮＭＲ（５６４ＭＨｚ，ＤＭＳＯ−ｄ6）：δ＝−１３９．９３（２Ｆ，ｄ，Ｊ＝５０Ｈｚ），−１３０．９４（２Ｆ，ｄ，Ｊ＝４．４Ｈｚ），−１２５．９９（２Ｆ，ｔ，Ｊ＝７．６Ｈｚ），−１２０．４６（２Ｆ，ｑ様，Ｊ＝１２Ｈｚ），−１１６．５７（１Ｆ，ｄｄ，Ｊ＝１１，２６１Ｈｚ），−１１５．５１（１Ｆ，ｄｄ，Ｊ＝１１，２６１Ｈｚ）ｐｐｍ。
【０１２８】
［参考例１７］２，２−ジフルオロ−３−（メタクリロイルオキシアセトキシ）−４−メチルペンタン酸メチル（Ｍｏｎｏｍｅｒ−１３）の合成
【化２８】
2014122356.tif 000029
窒素雰囲気下室温で撹拌しながら塩化メタクリロイルオキシアセチル２２．６ｇとトルエン１００ｍｌの混合物に［参考例９］［９−１］で合成した２，２−ジフルオロ−３−ヒドロキシ−４−メチルペンタン酸メチル１８．８６ｇ、次いで、ピリジン１３．８ｇを滴下した。反応混合物を室温で終夜撹拌した後、飽和炭酸水素ナトリウム水溶液にあけ、酢酸エチルで抽出した。酢酸エチル溶液を洗浄、乾燥、濃縮した残渣を減圧蒸留して、目的物２，２−ジフルオロ−３−（メタクリロイルオキシアセトキシ）−４−メチルペンタン酸メチル（Ｍｏｎｏｍｅｒ−１３）２９．８０ｇ（収率９３％）を得た。
【０１２９】
２，２−ジフルオロ−３−（メタクリロイルオキシアセトキシ）−４−メチルペンタン酸メチル（Ｍｏｎｏｍｅｒ−１３）
無色液体
沸点  ９９℃／２０Ｐａ
ＩＲ（Ｄ−ＡＴＲ）：ν＝２９７１，１７７８，１７３１，１４４１，１３２２，１２０３，１１５０，１０６２ｃｍ-1。
1Ｈ−ＮＭＲ（６００ＭＨｚ，ＤＭＳＯ−ｄ6）：δ＝０．９１（３Ｈ，ｄ，Ｊ＝６．９Ｈｚ），０．９５（３Ｈ，ｄ，Ｊ＝６．９Ｈｚ），１．９１（３Ｈ，ｓ），２．０６−２．１５（１Ｈ，ｍ），３．８６（３Ｈ，ｓ），４．８４（１Ｈ，ｄ，Ｊ＝１６Ｈｚ），４．９０（１Ｈ，ｄ，Ｊ＝１６Ｈｚ），５．２０−５．２７（１Ｈ，ｍ），５．７７−５．８１（１Ｈ，ｍ），６．１２（１Ｈ，ｂｒ．ｓ）ｐｐｍ。
13Ｃ−ＮＭＲ（１５０ＭＨｚ，ＤＭＳＯ−ｄ6）：δ＝１６．８３，１７．７４，１８．９９，２７．２３，５４．１３，６０．５２，７４．３９（ｄｄ，Ｊ＝２３，２７Ｈｚ），１１３．５３（ｔ，Ｊ＝２５６Ｈｚ），１２７．１０，１３４．８６，１６２．３７（ｔ，Ｊ＝３１Ｈｚ），１６５．９９，１６６．９１ｐｐｍ。
19Ｆ−ＮＭＲ（５６４ＭＨｚ，ＤＭＳＯ−ｄ6）：δ＝−１１５．００（１Ｆ，ｄｄ，Ｊ＝１５，２６２Ｈｚ），−１１２．８８（１Ｆ，ｄｄ，Ｊ＝１２，２６２Ｈｚ）ｐｐｍ。
【０１３０】
［参考例１８］２，２−ジフルオロ−３−（メタクリロイルオキシアセトキシ）−５−メチルヘキサン酸メチル（Ｍｏｎｏｍｅｒ−１４）の合成
【化２９】
2014122356.tif 000030
［参考例１７］の２，２−ジフルオロ−３−ヒドロキシ−４−メチルペンタン酸メチルの代わりに［参考例５］［５−１］で得た２，２−ジフルオロ−３−ヒドロキシ−５−メチルヘキサン酸メチルを用いた以外は［参考例１７］の方法に準じた方法により目的物２，２−ジフルオロ−３−（メタクリロイルオキシアセトキシ）−５−メチルヘキサン酸メチル（Ｍｏｎｏｍｅｒ−１４）（収率５３％）を得た。
【０１３１】
２，２−ジフルオロ−３−（メタクリロイルオキシアセトキシ）−５−メチルヘキサン酸メチル（Ｍｏｎｏｍｅｒ−１４）
無色液体
沸点  １０１℃／１３Ｐａ
ＩＲ（Ｄ−ＡＴＲ）：ν＝２９６２，１７７８，１７３１，１４４１，１３２０，１２０２，１１５０，１０６８ｃｍ-1。
1Ｈ−ＮＭＲ（６００ＭＨｚ，ＤＭＳＯ−ｄ6）：δ＝０．８６（３Ｈ，ｄ，Ｊ＝６．９Ｈｚ），０．９０（３Ｈ，ｄ，Ｊ＝６．４Ｈｚ），１．４０−１．４７（１Ｈ，ｍ），１．５６−１．４７（１Ｈ，ｍ），１．９０（３Ｈ，ｔ），３．８６（３Ｈ，ｓ），４．８１（１Ｈ，ｄ，Ｊ＝１６Ｈｚ），４．８７（１Ｈ，ｄ，Ｊ＝１６Ｈｚ），５．３８−５．４７（１Ｈ，ｍ），５．７８−５．８０（１Ｈ，ｍ），６．１１（１Ｈ，ｔ，Ｊ＝１Ｈｚ）ｐｐｍ。
13Ｃ−ＮＭＲ（１５０ＭＨｚ，ＤＭＳＯ−ｄ6）：δ＝１７．７６，２０．８２，２２．９３，２３．１７，３５．３４，５４．１６，６０．５４，６９．５７（ｄｄ，Ｊ＝２４，２８Ｈｚ），１１３．０３（ｔ，Ｊ＝２５５Ｈｚ），１２７．０９，１３４．８４，１６２．１０（ｔ，Ｊ＝３２Ｈｚ），１６５．９４，１６６．９３ｐｐｍ。
19Ｆ−ＮＭＲ（５６４ＭＨｚ，ＤＭＳＯ−ｄ6）：δ＝−１１７．６９（１Ｆ，ｄｄ，Ｊ＝１３，２６１Ｈｚ），−１１５．６２（１Ｆ，ｄｄ，Ｊ＝１１，２６１Ｈｚ）ｐｐｍ。
【０１３２】
［実施例１］
本発明の高分子化合物を以下に示す処方で合成した。なお、実施例中における“ＧＰＣ”はゲル・パーミエーション・クロマトグラフィーのことであり、得られた高分子化合物の重量平均分子量（Ｍｗ）及び数平均分子量（Ｍｎ）はＧＰＣによりポリスチレン換算値（溶媒；テトラヒドロフラン）として測定した。
【０１３３】
［実施例１−１］ポリマー１の合成
窒素雰囲気下のフラスコに８．９６ｇのモノマー１、６．４１ｇのメタクリル酸４，４，４−トリフルオロ−３−ヒドロキシ−２−メチル−３−トリフルオロメチルブタン−２−イル、０．６３ｇの２，２’−アゾビス（イソ酪酸）ジメチル、１５ｇのメチルエチルケトンを投入して単量体溶液を調製し、溶液温度を２０〜２５℃とした。窒素雰囲気下の別のフラスコに７．５ｇのメチルエチルケトンを投入し、還流条件下撹拌しているところに上記単量体溶液を４時間かけて滴下した。滴下終了後、重合液を還流条件に保ったまま２時間撹拌を続け、熟成終了後に室温まで冷却した。重合液を１５０ｇのヘキサン中に滴下した。析出した共重合体を濾別後、９０ｇのヘキサンで洗浄し、白色固体を分離した。白色固体を５０℃で２０時間真空乾燥して、下記式ポリマー１で示される白色粉末固体状の高分子化合物が得られた。収量は１０．３ｇ、収率は６４％であった。
【０１３４】
【化３０】
2014122356.tif 000031
【０１３５】
［実施例１−２〜１２］ポリマー２〜１２の合成
各単量体の種類、配合比を変えた以外は、上記［実施例１−１］と同様の手順により、下に示した樹脂を製造した。なお、導入比はモル比である。
【０１３６】
【化３１】
2014122356.tif 000032
【０１３７】
【化３２】
2014122356.tif 000033
【０１３８】
【化３３】
2014122356.tif 000034
【０１３９】
【化３４】
2014122356.tif 000035
【０１４０】
［実施例２−１〜１１、比較例１−１，２］レジスト評価
下記Ｒｅｓｉｓｔ  Ｐｏｌｙｍｅｒを５ｇ、上記ポリマー１〜１２を０．２５ｇ、ＰＡＧ１を０．２５ｇ、Ｑｕｅｎｃｈｅｒ１を０．０５ｇ用い、これらを７５ｇのプロピレングリコールモノエチルエーテルアセテート（ＰＧＭＥＡ）に溶解させ、０．２μｍサイズのポリプロピレンフィルターで濾過し、レジスト溶液を作製した。また、比較例１−２として、上記ポリマー１〜１２を添加しないレジスト溶液も調製した。
【０１４１】
【化３５】
2014122356.tif 000036
【０１４２】
シリコン基板上に反射防止膜ＡＲＣ−２９Ａ（日産化学工業（株）製）を成膜後（膜厚：８７ｎｍ）、その上に上記レジスト溶液を塗布し、９０℃で６０秒間ベークして膜厚９０ｎｍのレジスト膜を作製した。
上記方法でレジスト膜を形成したウエハーを水平に保ち、その上に５０μＬの純水を滴下して水玉を形成後、傾斜法接触角計Ｄｒｏｐ  Ｍａｓｔｅｒ  ５００（協和界面科学（株）製）を用いてウエハーを徐々に傾斜させ、水玉が転落し始めるウエハーの角度（転落角）と後退接触角を求めた。その結果を表１に示す。
【０１４３】
更に、上記方法でレジスト膜を形成したウエハーをＡｒＦスキャナーＳ３０５Ｂ（（株）ニコン製）を用いてオープンフレームにて５０ｍＪ／ｃｍ２のエネルギーを照射した。次いで、このレジスト膜上に内径１０ｃｍの真円状のテフロン（登録商標）リングを置き、その中に１０ｍｌの純水を注意深く注いで、室温にて６０秒間レジスト膜と純水を接触させた。その後、純水を回収し、純水中の光酸発生剤（ＰＡＧ１）の陰イオン成分濃度をＬＣ−ＭＳ分析装置（アジレント・テクノロジー（株）製）にて測定した。その結果を表１に示す。
【０１４４】
次に、上記方法でレジスト膜を形成したウエハーをＡｒＦスキャナーＳ３０７Ｅ（（株）ニコン製、ＮＡ０．８５、σ０．９３、４／５輪帯照明、６％ハーフトーン位相シフトマスク）で露光を行い、純水をかけながら５分間リンスを行い、１１０℃で６０秒間ポスト・エクスポジュアー・ベーク（ＰＥＢ）を行い、２．３８質量％のＴＭＡＨ（テトラメチルアンモニウムヒドロキシド）水溶液で６０秒間現像を行った。得られたウエハーを割断し、７５ｎｍライン・アンド・スペースのパターン形状、感度を比較した。その結果を表１に示す。
【０１４５】
【表１】
2014122356.tif 000037
【０１４６】
表１において転落角が低いほどレジスト膜上の水は流動し易く、後退接触角が高いほど高速スキャン露光でも液滴が残りにくい。そのためより低い転落角、より高い後退接触角が望ましい。本発明の高分子化合物を配合したレジスト溶液から形成されたレジスト膜は、配合しないレジスト膜と比較して後退接触角を飛躍的に向上させることができ、かつ転落角は悪化させないことが確認できた。
【０１４７】
また、表１の結果から、実施例２−１，２−７，２−８を比較すると分岐状アルキル基をもったポリマー１，ポリマー８を用いたレジストの方がより転落角が低く、後退接触角が高いことがわかる。また、フルオロアルキル基を有し、かつ分岐状アルキル基を含むポリマー５，ポリマー６，ポリマー９を用いたレジストは飛躍的に後退接触角が高くなることがわかった。
【０１４８】
更に、表１の結果から、レジスト膜内で発生した酸やレジスト材料に添加されている塩基性化合物の一部が水層に溶出すると、その結果としてパターンの形状変化やパターン倒れが発生する可能性がある。表１から明らかなように、本発明による高分子化合物を配合したレジスト溶液から形成されたレジスト膜では、レジスト膜から水への光酸発生剤成分の溶出を抑制する効果が認められた。
【０１４９】
表１の結果から、露光後に純水リンスを行った場合、本発明の高分子化合物を配合しないレジスト溶液ではパターン形状がＴ−トップ形状になった。これに対し、本発明の高分子化合物を配合したレジスト溶液を使った場合は矩形形状になることがわかった。
【０１５０】
現像後水接触角が高いと、ブロブ欠陥と呼ばれる欠陥が発生し易くなる。またアルカリ加水分解性が向上すると、現像後水接触角が低くなるのでブロブ欠陥は発生しにくくなる。表１の結果において、実施例２−１と２−１１、２−４と２−１０を比較すると上記一般式（１ａ）でｋ＝１のポリマー１１，ポリマー１０の方が、ｋ＝０のポリマー１，ポリマー４に比べて現像後水接触角が下がっていることがわかる。このことから、ｋ＝１のように加水分解箇所が増えたポリマーはアルカリ溶解性が向上し、ブロブ欠陥を抑える可能性があるといえる。